(57)【要約】  本発明は、少なくとも１の蛍光体を含む組成物に関する。【特許請求の範囲】
【請求項１】
少なくとも１の蛍光体を含む組成物であって、蛍光体が５００ｎｍ未満または６００ｎｍを超える範囲におけるピーク発光波長を有する、前記組成物。
【請求項２】
蛍光体が、４００〜５００ｎｍまたは６００〜７５０ｎｍの範囲におけるピーク発光波長を有する、請求項１に記載の組成物。
【請求項３】
組成物が、農業に好適な少なくとも１のマトリックス材料を含む、請求項１または２に記載の組成物。
【請求項４】
蛍光体が、非有害の蛍光体、好ましくは、それが可食蛍光体である、請求項１〜３のいずれか一項に記載の組成物。
【請求項５】
添加剤をさらに含む、請求項１〜４のいずれか一項に記載の組成物であって、添加剤が、好ましくは展着剤または表面処理剤からなる群から選択される少なくとも１である、前記組成物。
【請求項６】
少なくとも１の溶媒をさらに含む、請求項１〜５のいずれか一項に記載の組成物であって、溶媒が、水および有機溶媒から選択される少なくとも１の溶媒を含み、および、好ましくは、有機溶媒が、アルコール溶媒およびエーテル溶媒の群から選択される少なくとも１を含む、前記組成物。
【請求項７】
溶媒の組成物の総質量に対する質量比が、７０〜９９．９５質量％であり、および蛍光体の組成物の総質量に対する質量比が、０．０５〜３０質量％である、請求項６に記載の組成物。
【請求項８】
蛍光体が、無機蛍光体または有機蛍光体からなる群から選択される少なくとも１であり、
好ましくは、無機蛍光体が、金属酸化物、シリケート、ハロシリケート、ホスファート、ハロホスファート、ボラート、ボロシリケート、アルミナート、ガラート、アルモシリケート、モリブダート、タングスタート、スルファート、硫化物、セレン化物、テルル化物、窒化物、酸窒化物、サイアロン、ハロゲン化物および酸化物（好ましくは酸硫化物または酸塩化物）からなる群から選択される少なくとも１であり、および
好ましくは、有機蛍光体が、フルオレセイン、ローダミン、クマリン、ピレン、シアニン、ペリレン、およびジ−シアノ−メチレンからなる群から選択される少なくとも１である、請求項１〜７のいずれか一項に記載の組成物。
【請求項９】
蛍光体が、以下の式、
Ｃ１ｐＣ２ｑＣ３ｒＣ４ｓＯｔ：ＭＣ          −（Ｉ）
式中、Ｃ１は、Ｌｉ、Ｎａ、Ｋ、ＲｂおよびＣｓからなる群から選択される少なくとも１である、一価のカチオンであり、
Ｃ２は、Ｍｇ、Ｚｎ、Ｃｕ、Ｃｏ、Ｎｉ、Ｆｅ、Ｃａ、Ｓｒ、Ｂａ、Ｍｎ、ＣｅおよびＳｎからなる群から選択される少なくとも１である、二価のカチオンであり、
Ｃ３は、Ｙ、Ｇｄ、Ｌｕ、Ｃｅ、Ｌａ、Ｔｂ、Ｓｃ、Ｓｍ、Ａｌ、Ｇａ、およびＩｎからなる群から選択される少なくとも１である、三価のカチオンであり、
Ｃ４は、Ｓｉ、Ｔｉ、およびＧｅからなる群から選択される少なくとも１である、四価のカチオンであり、
ＭＣは、Ｃｒ３＋、Ｅｕ２＋、Ｍｎ２＋、Ｍｎ４＋、Ｆｅ３＋、およびＣｅ３＋からなる群から選択される少なくとも１である、金属カチオンであり、および
ｐ、ｑ、ｒ、ｓおよびｔは、０以上の整数であり、（１ｐ＋２ｑ＋３ｒ＋４ｓ）＝２ｔ、およびｐ、ｑ、ｒおよびｓの少なくとも１は、１以上であることを満足する、
によって表される、少なくとも１の金属酸化物蛍光体である、請求項１〜８のいずれか一項に記載の組成物。
【請求項１０】
蛍光体が、少なくとも１の無機蛍光体であり、
無機蛍光体が、以下の式（ＩＩ）または（ＩＩＩ）によって表されるＣｒ活性化金属酸化物蛍光体、以下の式（ＩＶ）または（Ｖ）によって表されるＭｎ活性化金属酸化物蛍光体、および式（Ｉ’）〜（Ｘ’）または（ＶＩＩ’’）によって表される金属酸化物蛍光体からなる群から選択される少なくとも１であり、
ＡｘＢｙＯｚ：Ｃｒ３＋            −（ＩＩ）
式中、Ａは、三価のカチオンであり、およびＹ、Ｇｄ、Ｌｕ、Ｃｅ、Ｌａ、Ｔｂ、Ｓｃ、およびＳｍからなる群から選択され、Ｂは、三価のカチオンであり、およびＡｌ、Ｇａ、Ｌｕ、Ｓｃ、およびＩｎからなる群から選択され；ｘおよびｙは、整数であり；ｘ≧０；ｙ≧１；および１．５（ｘ＋ｙ）＝ｚ；
ＸａＺｂＯｃ：Ｃｒ３＋          −（ＩＩＩ）
式中、Ｘは、二価のカチオンであり、およびＭｇ、Ｚｎ、Ｃｕ、Ｃｏ、Ｎｉ、Ｆｅ、Ｃａ、Ｓｒ、Ｂａ、Ｍｎ、ＣｅおよびＳｎからなる群から選択され；Ｚは、三価のカチオンであり、およびＡｌ、Ｇａ、Ｌｕ、ＳｃおよびＩｎからなる群から選択され；ａおよびｂは、整数であり；ｂ≧０；ａ≧１；および（ａ＋１．５ｂ）＝ｃ；
Ｃ２ｑＣ３ｒＣ４ｓＯｔ：ＭＣ２＋          −（ＩＶ）
式中、ＭＣ２＋は、「Ｅｕ２＋」、「Ｍｎ２＋」、または「Ｅｕ２＋、Ｍｎ２＋」から選択される二価の金属カチオンであり；
Ｃ２、Ｃ３、Ｃ４、ｑ、ｒ、ｓおよびｔの定義は、独立して、請求項８と同じであり；
Ｃ２ｑＣ３ｒＣ４ｓＯｔ：Ｍｎ４＋          −（Ｖ）
式中、Ｃ２、Ｃ３、Ｃ４、ｑ、ｒ、ｓおよびｔの定義は、独立して、請求項８と同じであり；
ＡｘＢｙＯｚ：Ｍｎ４＋          −（Ｉ’）
式中、Ａは、二価のカチオンであり、およびＭｇ２＋、Ｚｎ２＋、Ｃｕ２＋、Ｃｏ２＋、Ｎｉ２＋、Ｆｅ２＋、Ｃａ２＋、Ｓｒ２＋、Ｂａ２＋、Ｍｎ２＋、Ｃｅ２＋およびＳｎ２＋からなる群の１以上の要素から選択され、Ｂは、四価のカチオンであり、およびＴｉ３＋、Ｚｒ３＋またはこれらの組み合わせであり；ｘ≧１；ｙ≧０；（ｘ＋２ｙ）＝ｚ、好ましくは、Ａが、Ｍｇ２＋、Ｃａ２＋、Ｓｒ２＋、Ｂａ２＋、Ｚｎ２＋からなる群の１以上の要素から選択され、Ｂが、Ｔｉ３＋、Ｚｒ３＋、またはＴｉ３＋およびＺｒ３＋の組み合わせであり、ｘが２であり、ｙが１であり、ｚが４であり；
ＸａＺｂＯｃ：Ｍｎ４＋          −（ＩＩ’）
式中、Ｘは、一価のカチオンであり、およびＬｉ＋、Ｎａ＋、Ｋ＋、Ａｇ＋およびＣｕ＋からなる群の１以上の要素から選択され；Ｚは、四価のカチオンであり、およびＴｉ３＋およびＺｒ３＋からなる群から選択され；ｂ≧０；ａ≧１；（０．５ａ＋２ｂ）＝ｃ、好ましくは、Ｘが、Ｌｉ＋、Ｎａ＋またはこれらの組み合わせであり、Ｚが、Ｔｉ３＋、Ｚｒ３＋またはこれらの組み合わせであり、ａが２であり、ｂが１であり、ｃが３であり；
ＤｄＥｅＯｆ：Ｍｎ４＋          −（ＩＩＩ’）
式中、Ｄは、二価のカチオンであり、およびＭｇ２＋、Ｚｎ２＋、Ｃｕ２＋、Ｃｏ２＋、Ｎｉ２＋、Ｆｅ２＋、Ｃａ２＋、Ｓｒ２＋、Ｂａ２＋、Ｍｎ２＋、Ｃｅ２＋およびＳｎ２＋からなる群の１以上の要素から選択され；Ｅは、三価のカチオンであり、およびＡｌ３＋、Ｇａ３＋、Ｌｕ３＋、Ｓｃ３＋、Ｌａ３＋およびＩｎ３＋からなる群から選択され；ｅ≧１０；ｄ≧０；（ｄ＋１．５ｅ）＝ｆ、好ましくは、Ｄが、Ｃａ２＋、Ｓｒ２＋、Ｂａ２＋またはこれらの任意の組み合わせであり、Ｅが、Ａｌ３＋、Ｇｄ３＋またはこれらの組み合わせであり、ｄが１であり、ｅが１２であり、ｆが１９であり；
ＤｇＥｈＯｉ：Ｍｎ４＋          −（ＩＶ’）
式中、Ｄは、三価のカチオンであり、およびＡｌ３＋、Ｇａ３＋、Ｌｕ３＋、Ｓｃ３＋、Ｌａ３＋およびＩｎ３＋からなる群の１以上の要素から選択され；Ｅは、三価のカチオンであり、およびＡｌ３＋、Ｇａ３＋、Ｌｕ３＋、Ｓｃ３＋、Ｌａ３＋およびＩｎ３＋からなる群から選択され；ｈ≧０；ａ≧ｇ；（１．５ｇ＋１．５ｈ）＝Ｉ、好ましくは、Ｄが、Ｌａ３＋であり、Ｅが、Ａｌ３＋、Ｇｄ３＋またはこれらの組み合わせであり、ｇが１であり、ｈが１２であり、ｉが１９であり；
ＧｊＪｋＬｌＯｍ：Ｍｎ４＋          −（Ｖ’）
式中、Ｇは、二価のカチオンであり、およびＭｇ２＋、Ｚｎ２＋、Ｃｕ２＋、Ｃｏ２＋、Ｎｉ２＋、Ｆｅ２＋、Ｃａ２＋、Ｓｒ２＋、Ｂａ２＋、Ｍｎ２＋、Ｃｅ２＋およびＳｎ２＋からなる群の１以上の要素から選択され；Ｊは、三価のカチオンであり、およびＹ３＋、Ａｌ３＋、Ｇａ３＋、Ｌｕ３＋、Ｓｃ３＋、Ｌａ３＋およびＩｎ３＋からなる群から選択され；Ｌは、三価のカチオンであり、およびＡｌ３＋、Ｇａ３＋、Ｌｕ３＋、Ｓｃ３＋、Ｌａ３＋およびＩｎ３＋からなる群から選択され；ｌ≧０；ｋ≧０；ｊ≧０；（ｊ＋１．５ｋ＋１．５ｌ）＝ｍ、好ましくは、Ｇが、Ｃａ２＋、Ｓｒ２＋、Ｂａ２＋またはこれらの任意の組み合わせから選択され、Ｊが、Ｙ３＋、Ｌｕ３＋またはこれらの組み合わせであり、Ｌが、Ａｌ３＋、Ｇｄ３＋またはこれらの組み合わせであり、ｊが１であり、ｋが１であり、ｌが１であり、ｍが４であり；
ＭｎＱｏＲｐＯｑ：Ｅｕ，Ｍｎ          −（ＶＩ’）
式中、ＭおよびＱは、二価のカチオンであり、および互いに独立して、または、関係して、Ｍｇ２＋、Ｚｎ２＋、Ｃｕ２＋、Ｃｏ２＋、Ｎｉ２＋、Ｆｅ２＋、Ｃａ２＋、Ｓｒ２＋、Ｂａ２＋、Ｍｎ２＋、Ｃｅ２＋およびＳｎ２＋からなる群の１以上の要素から選択され；Ｒは、Ｇｅ３＋、Ｓｉ３＋、またはこれらの組み合わせであり；ｎ≧１；ｏ≧０；ｐ≧１；（ｎ＋ｏ＋２．０ｐ）＝ｑ、好ましくは、Ｍが、Ｃａ２＋、Ｓｒ２＋、Ｂａ２＋またはこれらの任意の組み合わせであり、Ｑが、Ｍｇ２＋、Ｃａ２＋、Ｓｒ２＋、Ｂａ２＋、Ｚｎ２＋またはこれらの任意の組み合わせであり、Ｒが、Ｇｅ３＋、Ｓｉ３＋、またはこれらの組み合わせであり、ｎが１であり、ｏが１であり、ｐが２であり、ｑが６であり；
Ａ５Ｐ６Ｏ２５：Ｍｎ４＋          （ＶＩＩ’）
式中、構成要素Ａは、Ｓｉ４＋、Ｇｅ４＋、Ｓｎ４＋、Ｔｉ４＋およびＺｒ４＋からなる群から選択される少なくとも１のカチオンをあらわし、
（Ａ１−ｘＭｎｘ）５Ｐ６Ｏ２５          （ＶＩＩ’’）
構成要素Ａは、Ｓｉ４＋、Ｇｅ４＋、Ｓｎ４＋、Ｔｉ４＋およびＺｒ４＋からなる群から選択される少なくとも１のカチオンをあらわし、好ましくは、Ａが、Ｓｉ４＋であり；０＜ｘ≦０．５、好ましくは、０．０５＜ｘ≦０．４、本発明の好ましい態様として、式（ＶＩＩ’’）のＭｎが、Ｍｎ４＋であり；
ＸＯ６          （ＶＩＩＩ’）
式中、Ｘ＝（Ａ１）２Ｂ１（Ｃ１（１−ｘ）Ｍｎ４＋５／４ｘ）、またはＸ＝Ａ２Ｂ２Ｃ２（Ｄ１（１−ｙ）Ｍｎ４＋１．５ｙ）、０＜ｘ≦０．５、０＜ｙ≦０．５、
Ａ１、Ｂ１、Ｃ１、Ａ２、Ｂ２、Ｃ２およびＤ１は、独立して下記に同じであり；
Ａ１２Ｂ１Ｃ１Ｏ６：Ｍｎ４＋          （ＩＸ’）
Ａ１＝Ｍｇ２＋、Ｃａ２＋、Ｓｒ２＋およびＢａ２＋Ｚｎ２＋からなる群から選択される少なくとも１のカチオン、好ましくは、Ａ１が、Ｂａ２＋であり、
Ｂ１＝Ｓｃ３＋、Ｙ３＋、Ｌａ３＋、Ｃｅ３＋、Ｂ３＋、Ａｌ３＋およびＧａ３＋からなる群から選択される少なくとも１のカチオン、好ましくは、Ｂ１が、Ｙ３＋であり、
Ｃ１＝Ｖ５＋、Ｎｂ５＋およびＴａ５＋からなる群から選択される少なくとも１のカチオン、好ましくは、Ｃ１が、Ｔａ５＋であり；
Ａ２Ｂ２Ｃ２Ｄ１Ｏ６：Ｍｎ４＋          （Ｘ’）
Ａ２＝Ｌｉ＋、Ｎａ＋、Ｋ＋、Ｒｂ＋およびＣｓ＋からなる群から選択される少なくとも１のカチオン、好ましくは、Ａ２が、Ｎａ＋であり、
Ｂ２＝Ｓｃ３＋、Ｌａ３＋、Ｃｅ３＋、Ｂ３＋、Ａｌ３＋およびＧａ３＋からなる群から選択される少なくとも１のカチオン、好ましくは、Ｂ２が、Ｌａ３＋であり、
Ｃ２＝Ｍｇ２＋、Ｃａ２＋、Ｓｒ２＋、Ｂａ２＋およびＺｎ２＋からなる群から選択される少なくとも１のカチオン、好ましくは、Ｃ２が、Ｍｇ２＋であり、
Ｄ１＝Ｍｏ６＋およびＷ６＋からなる群から選択される少なくとも１のカチオン、好ましくは、Ｄ１が、Ｗ６＋である、
請求項１〜９のいずれか一項に記載の組成物。
【請求項１１】
蛍光体が、Ａｌ２Ｏ３：Ｃｒ３＋、Ｙ３Ａｌ５Ｏ１２：Ｃｒ３＋、ＭｇＯ：Ｃｒ３＋、ＺｎＧａ２Ｏ４：Ｃｒ３＋、ＭｇＡｌ２Ｏ４：Ｃｒ３＋、Ｓｒ３ＭｇＳｉ２Ｏ８：Ｍｎ４＋、Ｓｒ２ＭｇＳｉ２Ｏ７：Ｍｎ４＋、ＳｒＭｇＳｉ２Ｏ６：Ｍｎ４＋、Ｍｇ２ＳｉＯ４：Ｍｎ２＋、ＢａＭｇ６Ｔｉ６Ｏ１９：Ｍｎ４＋、Ｍｇ２ＴｉＯ４：Ｍｎ４＋、Ｌｉ２ＴｉＯ３：Ｍｎ４＋、ＣａＡｌ１２Ｏ１９：Ｍｎ４＋、ＺｎＡｌ２Ｏ４：Ｍｎ２＋、ＬｉＡｌＯ２：Ｆｅ３＋、ＬｉＡｌ５Ｏ８：Ｆｅ３＋、ＮａＡｌＳｉＯ４：Ｆｅ３＋、ＭｇＯ：Ｆｅ３＋、Ｍｇ８Ｇｅ２Ｏ１１Ｆ２：Ｍｎ４＋、ＣａＧａ２Ｓ４：Ｍｎ２＋、Ｇｄ３Ｇａ５Ｏ１２：Ｃｒ３＋、Ｇｄ３Ｇａ５Ｏ１２：Ｃｒ３＋，Ｃｅ３＋、（Ｃａ，Ｂａ，Ｓｒ）ＭｇＳｉ２Ｏ６：Ｅｕ，Ｍｎ、（Ｃａ，Ｂａ，Ｓｒ）２ＭｇＳｉ２Ｏ７：Ｅｕ，Ｍｎ、（Ｃａ，Ｂａ，Ｓｒ）３ＭｇＳｉ２Ｏ８：Ｅｕ，Ｍｎ、ＺｎＳ、ＩｎＰ／ＺｎＳ、ＣｕＩｎＳ２、ＣｕＩｎＳｅ２、ＣｕＩｎＳ２／ＺｎＳ、炭素量子ドット、ＣａＭｇＳｉ２Ｏ６：Ｅｕ２＋，Ｍｎ２＋、Ｓｉ５Ｐ６Ｏ２５：Ｍｎ４＋、Ｂａ２ＹＴａＯ６：Ｍｎ４＋、ＮａＬａＭｇＷＯ６：Ｍｎ４＋、Ｙ２ＭｇＴｉＯ６：Ｍｎ４＋、ＣａＭｇＳｉ２Ｏ６：Ｅｕ２＋、Ｓｒ２ＭｇＳｉ２Ｏ７：Ｅｕ２＋、ＳｒＢａＭｇＳｉ２Ｏ７：Ｅｕ２＋、Ｂａ３ＭｇＳｉ２Ｏ８：Ｅｕ２＋、ＬｉＳｒＰＯ４：Ｅｕ２＋、ＬｉＣａＰＯ４：Ｅｕ２＋、ＮａＳｒＰＯ４：Ｅｕ２＋、ＫＢａＰＯ４：Ｅｕ２＋、ＫＳｒＰＯ４：Ｅｕ２＋、ＫＭｇＰＯ４：Ｅｕ２＋、□−Ｓｒ２Ｐ２Ｏ７：Ｅｕ２＋、□−Ｃａ２Ｐ２Ｏ７：Ｅｕ２＋、Ｍｇ３（ＰＯ４）２：Ｅｕ２＋、Ｍｇ３Ｃａ３（ＰＯ４）４：Ｅｕ２＋、ＢａＭｇＡｌ１０Ｏ１７：Ｅｕ２＋、ＳｒＭｇＡｌ１０Ｏ１７：Ｅｕ２＋、ＡｌＮ：Ｅｕ２＋、Ｓｒ５（ＰＯ４）３Ｃｌ：Ｅｕ２＋、ＮａＭｇＰＯ４（グラセライト）：Ｅｕ２＋、Ｎａ３Ｓｃ２（ＰＯ４）３：Ｅｕ２＋、ＬｉＢａＢＯ３：Ｅｕ２＋、ＮａＳｒＢＯ３：Ｃｅ３＋、ＮａＣａＢＯ３：Ｃｅ３＋、Ｃａ３（ＢＯ３）２：Ｃｅ３＋、Ｓｒ３（ＢＯ３）２：Ｃｅ３＋、Ｃａ３Ｙ（ＧａＯ）３（ＢＯ３）４：Ｃｅ３＋、Ｂａ３Ｙ（ＢＯ３）３：Ｃｅ３＋、ＣａＹＡｌＯ４：Ｃｅ３＋、Ｙ２ＳｉＯ５：Ｃｅ３＋、ＹＳｉＯ２Ｎ：Ｃｅ３＋、Ｙ５（ＳｉＯ４）３Ｎ：Ｃｅ３＋、ＣａＡｌＳｉＮ３：Ｅｕ２＋、ＳｒＡｌＳｉＮ３：Ｅｕ２＋、Ｓｒ２Ｓｉ５Ｎ８：Ｅｕ２＋、ＳｒＬｉＡｌＮ４：Ｅｕ２＋、ＬｉＡｌ５Ｏ８：Ｃｒ３＋、ＳｒＡｌＳｉ４Ｎ７：Ｅｕ２＋、Ｃａ２ＳｉＯ４：Ｅｕ２＋、ＮａＭｇＰＯ４：Ｅｕ２＋、ＣａＳ：Ｅｕ２＋、Ｋ２ＳｉＦ６：Ｍｎ４＋、Ｋ３ＳｉＦ７：Ｍｎ４＋、Ｋ２ＴｉＦ６：Ｍｎ４＋、Ｋ２ＮａＡｌＦ６：Ｍｎ４＋、ＢａＳｉＦ６：Ｍｎ４＋、ＹＶＯ４：Ｅｕ３＋、ＭｇＳｒ３Ｓｉ２Ｏ８：Ｅｕ２＋，Ｍｎ２＋、Ｙ２Ｏ３：Ｅｕ３＋、Ｃａ２Ａｌ３Ｏ６ＦＧｄ３Ｇａ５Ｏ１２：Ｃｒ３＋，Ｃｅ３＋およびグラフェン量子ドットからなる群から選択される、請求項１〜１０のいずれか一項に記載の組成物。
【請求項１２】
アジュバント、分散剤、界面活性剤、殺菌剤、駆除剤、肥料および抗菌剤からなる群から選択される少なくとも１の成分をさらに含む、請求項１〜１１のいずれか一項に記載の組成物。
【請求項１３】
請求項１〜１２のいずれか一項に記載の組成物を製造するための方法であって、
少なくとも１の蛍光体をベース組成物中へ添加することを含み、
ここで、ベース組成物が、少なくとも１の溶媒を含み、
溶媒が、水および有機溶媒の群から選択される少なくとも１を含み、ならびに
好ましくは、有機溶媒が、アルコール溶媒およびエーテル溶媒の群から選択される少なくとも１を含む、前記方法。
【請求項１４】
ベース組成物が、駆除剤製剤および肥料製剤からなる群から選択される少なくとも１である、請求項１３に記載の組成物を製造するための方法。
【請求項１５】
請求項１〜１４のいずれか一項に記載の組成物を含む、容器。
【請求項１６】
組成物を植物の少なくとも一部へ適用することを含む方法であって、
組成物が、少なくとも１の蛍光体を含み、および
蛍光体が、５００ｎｍ未満または６００ｎｍを超えるピーク発光波長を有する、
前記方法。
【請求項１７】
組成物を植物の単一のまたは複数の葉の表面へ適用する、請求項１６に記載の組成物を適用することを含む方法。
【請求項１８】
組成物を植物の単一のまたは複数の茎へ適用する、請求項１６または１７に記載の組成物を適用することを含む方法。
【請求項１９】
１以上の植物を産生するか、または、状態を制御するための方法であって、好ましくは１以上の植物の光合成を、請求項１６〜１８のいずれか一項に記載の方法を適用することによって制御する、前記方法。
【請求項２０】
植物の葉の表面に適用される組成物の平均量が、表面の０．０００５〜０．１ｍＬ／ｃｍ２である、請求項１６〜１９のいずれか一項に記載の方法。
【請求項２１】
組成物が、噴霧する、水をかける、滴下する、浸漬する、被覆する、またはこれらの組み合わせによって植物の表面へ適用される、請求項１６〜２０のいずれか一項に記載の方法。
【請求項２２】
組成物が、植物の生長期の間、１以上の回数適用される、請求項１６〜２１のいずれか一項に記載の方法。
【請求項２３】
少なくとも１種の蛍光体によって被覆される植物であって、蛍光体が、５００ｎｍ未満または６００ｎｍを超えるピーク発光波長を有する、前記植物。
【請求項２４】
蛍光体発光が、４００〜５００ｎｍまたは６００〜７５０ｎｍの範囲におけるピーク波長を有する、請求項２３に記載の植物。
【請求項２５】
蛍光体が、第一の蛍光体、第二の蛍光体および／または第三の蛍光体を含み、
第一の蛍光体が、６００〜７５０ｎｍ、好ましくは、それが、６５０〜７２０ｎｍ、より好ましくは、それが、６６０〜７１０ｎｍの範囲における蛍光体から放出される光の少なくとも第一ピーク波長を有し、
第二の蛍光体が、４００〜５００ｎｍ、好ましくは、それが、４００〜４９０ｎｍ、より好ましくは、それが、４３０〜４８０ｎｍの範囲における蛍光体から放出される光の第一ピーク波長を有し、
第三の蛍光体が、６００〜７５０ｎｍの範囲における蛍光体から放出される光の第一ピーク波長、および４００〜５００ｎｍの蛍光体から放出される光の第二ピーク波長を有し、好ましくは、第一ピーク波長が６５０〜７２０ｎｍの範囲においてであり、および第二ピーク波長が４００〜４９０ｎｍの範囲においてであり、より好ましくは、第一ピーク波長が６６０〜７１０ｎｍの範囲においてであり、および第二ピーク波長が４３０〜４８０ｎｍの範囲においてである、請求項２３〜２４のいずれか一項に記載の植物。
【請求項２６】
植物上の蛍光体の総量が、０．０００００１〜０．００１ｇ／ｃｍ２、好ましくは０．００００１〜０．０００１ｇ／ｃｍ２、より好ましくは０．００００３〜０．００００８ｇ／ｃｍ２の範囲においてである、請求項２３〜２５のいずれか一項に記載の植物。
【請求項２７】
請求項２３〜２５のいずれか一項に記載の植物を含む、容器。
【請求項２８】
植物のコンディションの特性の制御、好ましくは植物高さの制御；果実の色の制御；発芽の促進および阻害；好ましくは青色光による、クロロフィルおよびカロテノイドの合成の制御；植物生長促進；植物の開花時期の調整および／または加速；産生量の増加、植物のポリフェノール含量、糖含量、ビタミン含量の制御などの植物構成成分の産生の制御；副次的な代謝産物（ポリフェノール、アントシアニン）の制御；植物の疾患耐性の制御；果実の熟成の制御、または植物の重量の制御の改善のための、請求項１〜１２のいずれか一項に記載の組成物の使用。
【請求項２９】
５００ｎｍ未満または６００ｎｍを超えるピーク発光波長を有する蛍光体の、農業のための使用。
【請求項３０】
植物のコンディションの特性の制御、好ましくは植物高さの制御；果実の色の制御；発芽の促進および阻害；好ましくは青色光による、クロロフィルおよびカロテノイドの合成の制御：植物生長促進；植物の開花時期の調整および／または加速；産生量の増加、植物のポリフェノール含量、糖含量、ビタミン含量の制御などの植物構成成分の産生の制御；副次的な代謝産物（ポリフェノール、アントシアニン）の制御；植物の疾患耐性の制御；果実の熟成の制御、または植物の重量の制御の改善のための、請求項２９に記載の蛍光体の使用。
【発明の詳細な説明】
【技術分野】
【０００１】
本発明の分野
本発明は、組成物、それらを製造する方法、それらを植物の少なくとも一部へ適用する方法、植物を産生する方法、植物の異なるコンディション（condition）を制御するための方法、および植物に関する。
【背景技術】
【０００２】
背景技術
JP 2007-135583 Aは、６１３ｎｍでピーク波長を有する有機色素およびそれを熱可塑性樹脂と共に農業フィルムとして使用する提案について述べている。
５９２ｎｍでピーク発光波長をもつ有機色素を含有するポリプロピレンフィルムが、WO 1993/009664 A1中に開示されている。
JP H09-249773 Aは、５９２ｎｍでピーク光波長を有する有機色素およびそれをポリオレフィン樹脂と共に農業フィルムとして使用する提案について述べている。
温室光源のための、紫外線発光ダイオード、青色、赤色、黄色発光ダイオードの組み合わせが、JP 2001-28947 A中に開示されている。
JP 2004-113160 Aは、青色および赤色発光ダイオードを含有する発光ダイオード光源を備える植物生長キットを開示している。
（Ｂａ，Ｃａ，Ｓｒ）３ＭｇＳｉ２Ｏ８：Ｅｕ２＋，Ｍｎ２＋蛍光体およびそれを農業用ランプとして使用する提案が、非特許文献１に記載されている。
特定の粒子材料を包含する組成物を作物の表面へ適用する方法が、EP 1011309B1に記載されている。
【先行技術文献】
【特許文献】
【０００３】
特許文献１  JP 2007-135583A
特許文献２  WO 1993/009664 A1
特許文献３  JP H09-249773A
特許文献４  JP 2001-28947A
特許文献５  JP 2004-113160A
特許文献６  EP 1011309B1
【非特許文献】
【０００４】
非特許文献１  Analysis of (Ba,Ca,Sr)3MgSi2O8:Eu2+,Mn2+ phosphors for applcation in solid state lighting”、Han et al.、Journal of Luminescence  (2014)、vol.．148、p1-5
【発明の概要】
【０００５】
本発明の概要
本発明者らは、自然光および人工光（例として、蛍光ランプ）による波長が、植物を成長させるために最適ではなく、および、光を変換し、かつ、５００ｎｍ未満または６００ｎｍを超える範囲におけるピーク波長をもつ光を発する組成物が有用であることを考えた。植物の生長段階に依存して、最適な波長は変化する。したがって、本発明者らは、かかる波長変換手段の、当用の、および／または、一時的な実施が、特定の設備を導入することなく農業に有用であることを考えた。
いくつかの上述の先行技術は、農業用の光変換シートおよび光学デバイスを記載している。しかし、改善された蛍光体、および、簡易な適用および植物特性の制御を許容する好適な適用に対する必要性がなおある。
【０００６】
それらの問題を解決するために、本発明者らは、集中的な研究を行い、および、例えば、植物の光合成に有用である蛍光体（単数または複数）を含む組成物を達成した。それらの目的のために、良好なＵＶ安定性、良好な色堅牢正、良好な色安定性、および低濃度クエンチを呈する蛍光体（単数または複数）が、所望される。
本発明の一側面は、組成物を植物の少なくとも一部へ、好ましくは単一のまたは複数の植物の葉の表面へ適用する方法を提供する。したがって、植物の表面へ付着するこの組成物の態様は、有用である。例えば、蛍光体（単数または複数）および展着剤（単数または複数）を含む組成物が、有用である。組成物の適用手段は、液体状態に限定されない。組成物が適用するときに液体状態である場合、良好な可溶性および／または良好な懸濁性を呈する蛍光体（単数または複数）が所望される。
【０００７】
発明者らは、５００ｎｍ未満または６００ｎｍを超える、好ましくは４００〜５００ｎｍまたは６００〜７３０ｎｍの範囲におけるピーク発光波長を有する少なくとも１の蛍光体を含む組成物を提供した。一態様として、組成物は、水および有機溶媒の群から選択される少なくとも１を含む、少なくとも１の 溶媒をさらに含む。
一態様として、組成物中の蛍光体は、無機蛍光体または有機蛍光体からなる群から選択される少なくとも１である。
【０００８】
好ましい一態様として、蛍光体は、以下の式（Ｉ）、
Ｃ１ｐＣ２ｑＣ３ｒＣ４ｓＯｔ：ＭＣ          −（Ｉ）
Ｃ１は、Ｌｉ、Ｎａ、Ｋ、ＲｂおよびＣｓからなる群から選択される少なくとも１である、一価のカチオンであり、
Ｃ２は、Ｍｇ、Ｚｎ、Ｃｕ、Ｃｏ、Ｎｉ、Ｆｅ、Ｃａ、Ｓｒ、Ｂａ、Ｍｎ、ＣｅおよびＳｎからなる群から選択される少なくとも１である、二価のカチオンであり、
Ｃ３は、Ｙ、Ｇｄ、Ｌｕ、Ｃｅ、Ｌａ、Ｔｂ、Ｓｃ、Ｓｍ、Ａｌ、Ｇａ、およびＩｎからなる群から選択される少なくとも１である、三価のカチオンであり、
Ｃ４は、Ｓｉ、Ｔｉ、およびＧｅからなる群から選択される少なくとも１である、四価のカチオンであり、
ＭＣは、Ｃｒ３＋、Ｅｕ２＋、Ｍｎ２＋、Ｍｎ４＋、Ｆｅ３＋、およびＣｅ３＋からなる群から選択される少なくとも１である、金属カチオンであり、および
ｐ、ｑ、ｒ、ｓおよびｔは、０以上の整数であり、（１ｐ＋２ｑ＋３ｒ＋４ｓ）＝２ｔ、およびｐ、ｑ、ｒおよびｓの少なくとも１は、１以上であることを満足する、
によって表される少なくとも１の金属水酸化物蛍光体である。
【０００９】
一態様として、発明者らは、少なくとも１の蛍光体をベース組成物中へ添加することを含む、組成物を製造するための方法を見出した。ベース組成物の好ましい態様は、駆除剤 製剤および 肥料 製剤である。本発明の一態様として、組成物は、植物の葉の表面へ適用することによって実施に良好である。本発明の一態様として、組成物をもって、植物は産生され得、および／または、その光合成が制御され（好ましくは増強され）得る。組成物を含む容器はまた、本発明者らによって提供される。かかる使用のために、組成物を内側に保存するためのキャップを備える容器、または、揺動可能式容器が、所望される。
【００１０】
本発明の別の側面において、少なくとも１の蛍光体は、好ましくは蛍光体（単数または複数）を植物の少なくとも一部へ、好ましくは単一のまたは複数の植物の葉の表面へ適用することによって、農業に使用される。上記の農業目的は、好ましくは植物を産生する、および／または植物のコンディション、好ましくはその生長、熟成、外観、色、疾患耐性、または、植物構成成分、糖、または他の炭水化物、ビタミンまたは副次的な代謝産物の産生（例としてポリフェノール、アントシアニン）を制御することである。のちに記載される蛍光体は、この用途に使用され得る。下記に記載される組成物は、蛍光体が該用途における植物上へ適用されるときの、他の好ましい態様である。
【００１１】
本発明者らは、驚くべきことに、下記に列挙されるとおりの改善が所望される１以上の考慮すべき問題がなおあることを見出した；植物のコンディションの特性の制御、好ましくは植物高さの制御；果実の色の制御；発芽の促進および阻害；好ましくは青色光による、クロロフィルおよびカロテノイドの合成の制御；植物生長促進；植物の開花時期の調整および／または加速；産生量の増加、植物のポリフェノール含量、糖含量、ビタミン含量の制御などの植物構成成分の産生の制御；副次的な代謝産物（ポリフェノール、アントシアニン）の制御；植物の疾患耐性の制御；果実の熟成の制御、植物の重量の制御の改善。一態様として、発明者らによって提供される組成物は、上記の問題の少なくとも１に良好である。
【００１２】
別の側面において、本発明者らは、該上記のとおりの少なくとも１種の蛍光体によって被覆された植物を提供した。被覆された蛍光体は、好ましい一態様として、好ましくは該上記のとおりの植物を提供することによって、植物上に置かれる。植物（単数または複数）を含む容器はまた、本発明者らによって提供される。かかる用途のために、冷凍、貯蔵または輸送に好適な容器（例として、積み重ねられ得る）が好ましい。別の側面として、ポットまたは花瓶として機能する容器が好ましい。
【図面の簡単な説明】
【００１３】
図面の説明
【図１】図１：は、黒色シートが水耕栽培系を覆い、該系に到達する自然光を遮断することを示す。
【図２】図２：は、実施例５のテンニンギク植物の写真を示す。
【図３】図３：は、合成例４として合成された蛍光体の励起および放出スペクトルを示す。
【図４】図４：は、合成例５として合成された蛍光体の励起および放出スペクトルを示す。
【図５】図５：は、合成例６として合成された蛍光体の励起および放出スペクトルを示す。
【図６】図６：は、コマツナの葉の長さおよび幅を示す。
【図７】図７：は、エダマメの殻の重量を示す。
【図８】図８：は、シロイヌナズナの開花までの期間を示す。
【図９】図９：は、シロイヌナズナの葉の数を示す。
【図１０】図１０：は、シロイヌナズナの重量を示す。
【００１４】
図１における参照符号の一覧
１００．水耕栽培系ＵＨ−ＣＢ０１Ｇ１（UING Corp.）
１１０．植物（レタス）
１２０．黒色シート
１３０．照度計
【００１５】
定義
上記の概要および以下の詳細は、本発明を説明するためのものであり、および特許請求の範囲の発明に限定するためのものではない。他に提示されない限り、本明細書および特許請求の範囲において使用される以下の用語は、本出願のための以下の意味を有する。
本出願において、他に具体的に提示されない限り、単数の使用は複数を包含し、および「ａ」、「ａｎ」および「ｔｈｅ」は、「少なくとも１」を意味する。本明細書において、１つの概念の構成要素が複数の種類によって示され得るとき、およびその量（例として質量％、ｍｏｌ％）が記載されるとき、他に具体的に提示されない限り、量はそれらの総量を意味する。
【００１６】
さらにまた、「包含する（ｉｎｃｌｕｄｉｎｇ）」ならびに「包含する（ｉｎｃｌｕｄｅｓ）」および「包含される（ｉｎｃｌｕｄｅｄ）」などの他の形態の使用は、限定するものではない。また、「要素」または「構成要素」などの用語は、他に具体的に提示されない限り、一単位および一より多い単位を含む要素または構成要素を含む、両方の要素または構成要素の両方を網羅する。本明細書中で使用されるとき、用語「および／または」は、単一の要素を使用することを包含する、要素の任意の組み合わせを指す。本明細書において、数値的な範囲が「ｔｏ」、「−」または「〜」を使用して示されるとき、他に特定されない限り、数値的な範囲は「ｔｏ」、「−」または「〜」の前後の両方の数字を包含し、および単位は両方の数字に共通する。例えば、５〜２０ｍｏｌ％は、５ｍｏｌ％以上および２０ｍｏｌ％以下を意味する。
【００１７】
本明細書中で使用されるとき、「Ｃｘ〜ｙ」、「Ｃｘ〜Ｃｙ」および「Ｃｘ」は、分子中の炭素原子の数を指定する。例えば、Ｃ１〜６アルキル鎖は、１および６個の間の炭素の鎖を有するアルキル鎖（例として、メチル、エチル、プロピル、ブチル、ペンチルおよびヘキシル）を指す。
本明細書中で使用される節の表題は、構成上の目的のためであり、記載される主題を限定するものとして解釈されるべきではない。特許、特許出願、記事、書籍、および論文を包含するが、これらに限定されるものではない本出願において引用されるすべての文献、または文献の一部は、これによって明示的に、任意の目的のためにそれらの全体において参照により本明細書中に組込まれる。組込まれた文献および同様の資料の１以上が、用語を本出願におけるその用語の定義と矛盾するように定義している場合、本出願が優先する。
【００１８】
本出願の意味における用語「蛍光体」は、電磁スペクトルの所定の波長範囲における、好ましくは青色またはＵＶスペクトル範囲における放射を吸収し、および電磁スペクトルの別の波長範囲における、好ましくはスミレ色、青色、緑色、黄色、橙色、赤色スペクトル範囲または遠赤色のスペクトル範囲における、可視光または遠赤色光を放出することを意味すると解される。
【００１９】
本明細書で代名詞として使用される用語「無機蛍光体」は、粒子形態において１以上の放出中心を有する蛍光無機材料を示す。発光中心は、大抵、例えば、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、ＹｂおよびＬｕなどの希土類金属元素の原子またはイオン、および／または、例えば、Ｃｒ、Ｍｎ、Ｆｅ、Ｃｏ、Ｎｉ、Ｃｕ、Ａｇ、ＡｕおよびＺｎなどの遷移金属元素の原子またはイオン、および／または、例えば、Ｎａ、Ｔｌ、Ｓｎ、Ｐｂ、ＳｂおよびＢｉなどの典型金属元素の原子またはイオンのアクチベーターによって形成される。
【００２０】
無機蛍光体の例は、ガーネット系蛍光体、シリケート系、オルトシリケート系、チオガラート系、硫化物系および窒化物系蛍光体を包含する。蛍光体材料は、二酸化ケイ素被覆の有無に関わらず、蛍光体粒子であり得る。多種多様の無機蛍光体、例えば金属酸化物蛍光体、シリケートおよびハロシリケート蛍光体、ホスファートおよびハロホスファート蛍光体、ボラートおよびボロシリケート蛍光体、アルミナート、ガラートおよびアルモシリケート蛍光体、蛍光体、スルファート、硫化物、セレン化物およびテルル化物蛍光体、窒化物および酸窒化物蛍光体およびサイアロン蛍光体などが、本発明のために考慮される。
【００２１】
本発明の好ましい態様において、無機蛍光体は、金属酸化物、シリケートおよびハロシリケート、ホスファートおよびハロホスファート、ボラートおよびボロシリケート、アルミナート、ガラートおよびアルモシリケート、モリブダートおよびタングスタート、スルファート、硫化物、セレン化物およびテルル化物、窒化物および酸窒化物、サイアロン、ハロゲン化物および好ましくは酸硫化物または酸塩化物などの酸化合物から選択される。好ましい金属酸化物蛍光体は、アルセナート、ゲルマナート、ハロゲルマナート、インダート、ランタナート、ニオバート、スカンダート、スタンナート、タンタラート、チタナート、バナダート、ハロバナダート、ホスホバナダート、イットラート、ジルコナート、モリブダートおよびタングスタートである。用語「放出」は、原子および分子における電子遷移による電磁波の放出を意味する。
【００２２】
用語「放射誘導性発光効率」はまた、この関係において理解されるべきであり、すなわち蛍光体が所定の波長範囲における放射を吸収し、所定の効率をもつ別の波長範囲における放射を放出する。
用語「放出波長のシフト」は、別の波長と比較して異なる波長で発光する、すなわちより短いまたはより長い波長へシフトする蛍光体を意味すると解される。
【００２３】
本発明の詳細な説明
本発明に従って、５００ｎｍ未満または６００ｎｍを超える範囲（好ましくは２５０〜５００ｎｍまたは６００〜１，５００ｎｍ、極めて好ましくは３００〜５００ｎｍまたは６００〜１，０００ｎｍ、具体的に好ましくは３５０〜５００ｎｍまたは６００〜８００ｎｍ、より好ましくは４００〜５００ｎｍまたは６００〜７５０ｎｍ、さらに好ましくは４００〜５００ｎｍまたは６００〜７３０ｎｍ、さらにより好ましくは４３０〜５００ｎｍまたは６００〜７３０ｎｍ）のピーク発光波長を有する少なくとも１の蛍光体を含む組成物が提供される。本発明のいずれの範囲を限定することを意図しない説明的な目的のために、（ｉ）３８０ｎｍでピーク発光波長を有する蛍光体、（ｉｉ）１μｍでピーク発光波長を有する蛍光体、および（ｉｉｉ）３８０ｎｍおよび１μｍでピーク発光波長を有する蛍光体の全てが、組成物に含まれる蛍光体の範囲内にある。
【００２４】
−蛍光体
本発明に従って、５００ｎｍ未満または６００ｎｍを超える範囲（好ましくは２５０〜５００ｎｍまたは６００〜１，５００ｎｍ、極めて好ましくは３００〜５００ｎｍまたは６００〜１，０００ｎｍ、具体的に好ましくは３５０〜５００ｎｍまたは６００〜８００ｎｍ、より好ましくは４００〜５００ｎｍまたは６００〜７５０ｎｍ、さらに好ましくは４００〜５００ｎｍまたは６００〜７３０ｎｍ、さらにより好ましくは４３０〜５００ｎｍまたは６００〜７３０ｎｍ）におけるピーク発光波長を有するいずれの型の蛍光体も例えば蛍光体ハンドブック（Yen、Shinoya、Yamamoto)の第２章において記載されるとおり、所望されるとおり使用され得る。該上記の５００ｎｍ未満の範囲におけるピーク発光波長について、波長６５０〜７５０ｎｍが好ましいのは別の一態様である（６５５〜７４０ｎｍがより好ましく、６６０〜７１０ｎｍがさらにより好ましい）。該上記の６００ｎｍを超える範囲におけるピーク発光波長について、波長４２０〜４８０ｎｍが好ましいのは別の一態様である（４３０〜４６０ｎｍがより好ましい）。
【００２５】
本発明の一態様として、動物、植物および／または環境（例として、土壌、水）に与える害が少ない、蛍光体またはその変性された（例として、分解された）物質が所望される。よって、本発明の一態様として、蛍光体は、非有害の蛍光体、好ましくは可食蛍光体である。
複数の型の蛍光体が、一組成物において使用され得る。例えば、（ｉ）４５０ｎｍでピーク発光波長を有する蛍光体および（ｉｉ）７００ｎｍでピーク発光波長を有する蛍光体が一組成物において使用され得る。別の側面において、５００〜６００ｎｍの範囲においてピーク発光波長を有する蛍光体が、一組成物において、５００ｎｍ未満または６００ｎｍを超える範囲におけるピーク発光波長を有する主蛍光体と共に補助蛍光体（co-phosphor）として使用され得る。かかる補助蛍光体として、補助蛍光体から放出された光は、主蛍光体のための励起光（吸収光）として使用され得ることが好ましい。本発明の別の一態様として、複数の発光波長を有する蛍光体はまた、組成物のために好ましい。
【００２６】
本発明の一態様として、蛍光体は第一の蛍光体、第二の蛍光体および／または第三の蛍光体を含み、
第一の蛍光体は、６００〜７５０ｎｍ（好ましくは６５０〜７２０ｎｍ、より好ましくは６６０〜７１０ｎｍ）の範囲において蛍光体から放出される光の少なくとも第一ピーク波長を有し、
第二の蛍光体は、４００〜５００ｎｍ（好ましくは４００〜４９０ｎｍ、より好ましくは４３０〜４８０ｎｍ）の範囲における蛍光体から放出される光の少なくとも第一ピーク波長を有し、および
第三の蛍光体は、６００〜７５０ｎｍの範囲における蛍光体から放出される光の第一ピーク波長および４００〜５００ｎｍの蛍光体から放出される第二ピーク波長（好ましくは第一ピーク波長６５０〜７２０ｎｍおよび第二ピーク波長４００〜４９０ｎｍ、より好ましくは第一ピーク波長６６０〜７１０ｎｍおよび第二ピーク波長４３０〜４８０ｍｍ）を有することが好ましい。
【００２７】
本発明に従って、ピーク波長という用語は、最大強度／吸収を有する放出／吸収（好ましくは放出）の主ピーク、および、主ピークより小さい強度／吸収を有するサイドピークの両方の両方を含む。好ましくは、ピーク波長という用語は、サイドピークに関する。好ましくは、ピーク波長という用語は、最大強度／吸収を有する主ピークに関する。
それらの蛍光体は、無機蛍光体および／または有機蛍光体であり得る。
別の態様として、ＵＶおよび／または緑色光（４２０、５６０ｎｍ）における吸収ピーク波長、および近赤外線領域（６５０〜７３０ｎｍ、より好ましくは６５０〜７００ｎｍ）における放出ピーク波長を有する蛍光体が、植物生長に好ましい。発光の狭い半値全幅（これ以降「ＦＷＨＭ」）を有する蛍光体が、好ましい。
【００２８】
−無機蛍光体
本発明の無機蛍光体は、金属酸化物、シリケート、ハロシリケート、ホスファート、ハロホスファート、ボラート、ボロシリケート、アルミナート、ガラート、アルモシリケート、モリブダート、タングスタート、スルファート、硫化物、セレン化物、テルル化物、窒化物、酸窒化物、サイアロン、ハロゲン化物およびオキシ化合物（好ましくは酸硫化物または酸塩化物）からなる群から選択され得る。本発明の別の側面として、本発明の無機蛍光体は、硫化物、チオガラート、窒化物、酸窒化物、シリケート、金属酸化物、アパタイト、ホスファート、セレン化物、ボラート、炭素材料、量子サイズ材料およびそれらの組み合わせ（より好ましくは硫化物、チオガラート、窒化物、酸窒化物、シリケート、金属酸化物、アパタイト、ホスファート、セレン化物、ボラートおよび炭素材料）からなる群からより好ましくは選択され得る。シリケートの好ましい一態様は、蛍光雲母および／または蛍光真珠顔料である。
【００２９】
無機蛍光体は、以下の式（Ｉ）によって表される少なくとも１の金属酸化物蛍光体であり得る。
Ｃ１ｐＣ２ｑＣ３ｒＣ４ｓＯｔ：ＭＣ          −（Ｉ）
Ｃ１は、Ｌｉ、Ｎａ、Ｋ、ＲｂおよびＣｓからなる群から選択される少なくとも１である、一価のカチオンである。式（Ｉ）によって表される１の蛍光体として、Ｃ１の複数の種が選択され得る。Ｌｉおよび／またはＮａから選択されるＣ１が、好ましい。
Ｃ２は、Ｍｇ、Ｚｎ、Ｃｕ、Ｃｏ、Ｎｉ、Ｆｅ、Ｃａ、Ｓｒ、Ｂａ、Ｍｎ、ＣｅおよびＳｎからなる群から選択される少なくとも１である、二価のカチオンである。式（Ｉ）によって表される１の蛍光体として、Ｃ２の複数の種が選択され得る。Ｍｇ、Ｚｎ、Ｃａ、Ｓｒ、Ｂａ、および／またはＳｎから選択されるＣ２が好ましく、Ｍｇ、Ｚｎ、Ｃａ、Ｓｒ、および／またはＢａから選択されるＣ２がより好ましい。
【００３０】
Ｃ３は、Ｙ、Ｇｄ、Ｌｕ、Ｃｅ、Ｌａ、Ｔｂ、Ｓｃ、Ｓｍ、Ａｌ、Ｇａ、およびＩｎからなる群から選択される少なくとも１である、三価のカチオンである。式（Ｉ）によって表される１の蛍光体として、Ｃ３の複数の種が選択され得る。Ｙ、Ｇｄ、Ａｌ、および／またはＧａから選択されるＣ３が好ましく、Ａｌから選択されるＣ３がより好ましい。
Ｃ４は、Ｓｉ、Ｔｉ、およびＧｅからなる群から選択される少なくとも１である、四価のカチオンである。式（Ｉ）によって表される１の蛍光体として、Ｃ４の複数の種が選択され得る。Ｓｉ、および／またはＴｉから選択されるＣ４が好ましく、Ｔｉから選択されるＣ４がより好ましい。
【００３１】
ＭＣは、Ｃｒ３＋、Ｅｕ２＋、Ｍｎ２＋、Ｍｎ４＋、Ｆｅ３＋、およびＣｅ３＋からなる群から選択される少なくとも１である、金属カチオンである。式（Ｉ）によって選択される１の蛍光体として、ＭＣの複数の種が選択され得る。Ｃｒ３＋、Ｅｕ２＋、Ｍｎ２＋および／またはＭｎ４＋から選択されるＭＣが好ましい。Ｃｒ３＋、「Ｅｕ２＋、Ｍｎ２＋」、Ｍｎ２＋、およびＭｎ４＋から選択されるＭＣがより好ましい。複数のＭＣが選択される場合、同じ価数のカチオンを選択することが好ましい一態様である。
【００３２】
ｐ、ｑ、ｒ、ｓおよびｔは、（１ｐ＋２ｑ＋３ｒ＋４ｓ）＝２ｔを満足する、０以上の整数である。ｐ、ｑ、ｒおよびｓの少なくとも１は、１以上である。ｐ、ｑ、ｒ、およびｓは、各々独立して０〜６、より好ましくは０〜５、さらに好ましくは０〜３、さらにより好ましくは０〜２であることが好ましい一態様である。ｔは、１〜２０、より好ましくは１〜９、さらに好ましくは２〜８、さらにより好ましくは２〜５であることが好ましい態様である。ＭＣは、同じ価数のカチオンで置換され得る。ＭＣがＥｕ２＋および／またはＭｎ２＋である場合、ｑは１以上であることが好ましい。ＭＣがＣｒ３＋、Ｆｅ３＋および／またはＣｅ３＋である場合、ｒは１以上であることが好ましい。ＭＣがＭｎ４＋である場合、ｓは１以上であることが好ましい。
【００３３】
さらに好ましい態様として、無機蛍光体は、Ｃｒ活性化金属酸化物蛍光体、および／またはＭｎ活性化金属酸化物蛍光体であり得る。
Ｃｒ活性化金属酸化物蛍光体の一態様は、以下の式（ＩＩ）によって表される。
ＡｘＢｙＯｚ：Ｃｒ３＋            −（ＩＩ）
Ａは、三価のカチオンであり、およびＹ、Ｇｄ、Ｌｕ、Ｃｅ、Ｌａ、Ｔｂ、Ｓｃ、およびＳｍからなる群から選択される。好ましくは、Ａは、ＹおよびＧｄから選択される。
Ｂは、三価のカチオンであり、およびＡｌ、Ｇａ、Ｌｕ、Ｓｃ、およびＩｎからなる群から選択される。好ましくは、Ｂは、ＡｌおよびＧａから選択される。
ｘおよびｙは、整数である。ｘ≧０、ｙ≧１、および１．５（ｘ＋ｙ）＝ｚ。好ましくは、ｘは０〜５であり、およびｙは１〜８である。より好ましくは、ｘは０〜３であり、およびｙは１〜５である。
【００３４】
Ｃｒ活性化金属酸化物蛍光体の別の態様は、以下の式（ＩＩＩ）によって表される。
ＸａＺｂＯｃ：Ｃｒ３＋          −（ＩＩ）
Ｘは、二価のカチオンであり、およびＭｇ、Ｚｎ、Ｃｕ、Ｃｏ、Ｎｉ、Ｆｅ、Ｃａ、Ｓｒ、Ｂａ、Ｍｎ、ＣｅおよびＳｎからなる群から選択される。好ましくは、Ｘは、Ｍｇ、Ｃｏ、およびＭｎから選択される。
Ｚは、三価のカチオンであり、およびＡｌ、Ｇａ、Ｌｕ、ＳｃおよびＩｎからなる群から選択される。好ましくは、Ｚは、ＡｌおよびＧａから選択される。
ａおよびｂは、整数である。ｂ≧０、ａ≧１、および（ａ＋１．５ｂ）＝ｃ。好ましくは、ａは１〜３であり、およびｂは０〜６である。より好ましくは、ａは１〜２であり、およびｂは０〜４である。
【００３５】
Ｍｎ活性化金属酸化物蛍光体の一態様は、以下の式（ＩＶ）によって表される。
Ｃ２ｑＣ３ｒＣ４ｓＯｔ：ＭＣ２＋          −（ＩＶ）
ＭＣ２＋は、「Ｅｕ２＋」、「Ｍｎ２＋」、または「Ｅｕ２＋、Ｍｎ２＋」から選択される二価の金属カチオンである。好ましくは、ＭＣ２＋は、「Ｍｎ２＋」、または「Ｅｕ２＋、Ｍｎ２＋」から選択される。
Ｃ２、Ｃ３、Ｃ４、ｑ、ｒ、ｓおよびｔの定義は、各々独立して、式（Ｉ）について記載する上記に同じである。Ｃ２、Ｃ３、Ｃ４、ｑ、ｒ、ｓおよびｔの態様は、各々独立して、式（Ｉ）について記載する上記に同じである。式（ＩＶ）によって表される蛍光体について、ｑ＝１〜５、ｒ＝０〜４、ｓ＝０〜３、およびｔ＝３〜９が好ましく、ｑ＝１〜４、ｒ＝０〜３、ｓ＝０〜２、およびｔ＝４〜８がより好ましい。
【００３６】
Ｍｎ活性化金属酸化物蛍光体の別の態様は、以下の式（Ｖ）によって表される。
Ｃ２ｑＣ３ｒＣ４ｓＯｔ：Ｍｎ４＋          −（Ｖ）
Ｃ２、Ｃ３、Ｃ４、ｑ、ｒ、ｓおよびｔの定義は、各々独立して、式（Ｉ）について記載する上記に同じである。Ｃ２、Ｃ３、Ｃ４、ｑ、ｒ、ｓおよびｔの態様は、各々独立して、式（Ｉ）について説明する上記に同じである。式（Ｖ）によって表される蛍光体について、ｑ＝０〜９、ｒ＝０〜１５、ｓ＝０〜８、およびｔ＝３〜２０が好ましく、ｑ＝１〜７、ｒ＝０〜１２、ｓ＝０〜６、およびｔ＝４〜１９がより好ましい。
【００３７】
本発明の別の好ましい態様として、無機蛍光体は、以下の式（Ｉ’）〜（Ｘ）および（ＶＩＩ’’）によって表される１以上の金属酸化物蛍光体から選択される。
ＡｘＢｙＯｚ：Ｍｎ４＋          −（Ｉ’）
式中、Ａは、二価のカチオンであり、およびＭｇ２＋、Ｚｎ２＋、Ｃｕ２＋、Ｃｏ２＋、Ｎｉ２＋、Ｆｅ２＋、Ｃａ２＋、Ｓｒ２＋、Ｂａ２＋、Ｍｎ２＋、Ｃｅ２＋およびＳｎ２＋からなる群の１以上の要素から選択され、Ｂは、四価のカチオンであり、およびＴｉ３＋、Ｚｒ３＋またはこれらの組み合わせであり；ｘ≧１；ｙ≧０；（ｘ＋２ｙ）＝ｚ、好ましくは、Ａは、Ｍｇ２＋、Ｃａ２＋、Ｓｒ２＋、Ｂａ２＋、Ｚｎ２＋からなる群の１以上の要素から選択され、Ｂは、Ｔｉ３＋およびＺｒ３＋、またはＴｉ３＋およびＺｒ３＋の組み合わせであり、ｘは２であり、ｙは１であり、ｚは４であり、より好ましくは、式（Ｉ’）は、Ｍｇ２ＴｉＯ４：Ｍｎ４＋．である。
【００３８】
ＸａＺｂＯｃ：Ｍｎ４＋          −（ＩＩ’）
式中、Ｘは、一価のカチオンであり、およびＬｉ＋、Ｎａ＋、Ｋ＋、Ａｇ＋およびＣｕ＋からなる群の１以上の要素から選択され；Ｚは、四価のカチオンであり、およびＴｉ３＋およびＺｒ３＋からなる群から選択され；ｂ≧０；ａ≧１；（０．５ａ＋２ｂ）＝ｃ、好ましくは、Ｘは、Ｌｉ＋、Ｎａ＋、またはこれらの組み合わせであり、Ｚは、Ｔｉ３＋、Ｚｒ３＋またはこれらの組み合わせであり、ａは２であり、ｂは１であり、ｃは３であり、より好ましくは、式（ＩＩ’）は、Ｌｉ２ＴｉＯ３：Ｍｎ４＋である。
【００３９】
ＤｄＥｅＯｆ：Ｍｎ４＋          −（ＩＩＩ’）
式中、Ｄは、二価のカチオンであり、およびＭｇ２＋、Ｚｎ２＋、Ｃｕ２＋、Ｃｏ２＋、Ｎｉ２＋、Ｆｅ２＋、Ｃａ２＋、Ｓｒ２＋、Ｂａ２＋、Ｍｎ２＋、Ｃｅ２＋およびＳｎ２＋からなる群の１以上から選択され；Ｅは、三価のカチオンであり、Ａｌ３＋、Ｇａ３＋、Ｌｕ３＋、Ｓｃ３＋、Ｌａ３＋およびＩｎ３＋からなる群から選択され；ｅ≧１０；ｄ≧０；（ｄ＋１．５ｅ）＝ｆ、好ましくは、Ｄは、Ｃａ２＋、Ｓｒ２＋、Ｂａ２＋またはこれらの任意の組み合わせであり、Ｅは、Ａｌ３＋、Ｇｄ３＋またはこれらの組み合わせであり、ｄは１であり、ｅは１２であり、ｆは１９であり、より好ましくは、式（ＩＩＩ’）は、ＣａＡｌ１２Ｏ１９：Ｍｎ４＋である。
【００４０】
ＤｇＥｈＯｉ：Ｍｎ４＋          −（ＩＶ’）
式中、Ｄは、三価のカチオンであり、およびＡｌ３＋、Ｇａ３＋、Ｌｕ３＋、Ｓｃ３＋、Ｌａ３＋およびＩｎ３＋からなる群の１以上の要素から選択され；Ｅは、三価のカチオンであり、Ａｌ３＋、Ｇａ３＋、Ｌｕ３＋、Ｓｃ３＋、Ｌａ３＋およびＩｎ３＋からなる群から選択され；ｈ≧０；ａ≧ｇ；（１．５ｇ＋１．５ｈ）＝Ｉ、好ましくは、Ｄは、Ｌａ３＋であり、Ｅは、Ａｌ３＋、Ｇｄ３＋またはこれらの組み合わせであり、ｇは１であり、ｈは１２であり、ｉは１９であり、より好ましくは、式（ＩＶ’）は、ＬａＡｌＯ３：Ｍｎ４＋である。
【００４１】
ＧｊＪｋＬｌＯｍ：Ｍｎ４＋          −（Ｖ’）
式中、Ｇは、二価のカチオンであり、Ｍｇ２＋、Ｚｎ２＋、Ｃｕ２＋、Ｃｏ２＋、Ｎｉ２＋、Ｆｅ２＋、Ｃａ２＋、Ｓｒ２＋、Ｂａ２＋、Ｍｎ２＋、Ｃｅ２＋およびＳｎ２＋からなる群の１以上の要素から選択され；Ｊは、三価のカチオンであり、およびＹ３＋、Ａｌ３＋、Ｇａ３＋、Ｌｕ３＋、Ｓｃ３＋、Ｌａ３＋およびＩｎ３＋からなる群から選択され；Ｌは、三価のカチオンであり、およびＡｌ３＋、Ｇａ３＋、Ｌｕ３＋、Ｓｃ３＋、Ｌａ３＋およびＩｎ３＋からなる群から選択され；ｌ≧０；ｋ≧０；ｊ≧０；（ｊ＋１．５ｋ＋１．５ｌ）＝ｍ、好ましくは、Ｇは、Ｃａ２＋、Ｓｒ２＋、Ｂａ２＋またはこれらの任意の組み合わせから選択され、Ｊは、Ｙ３＋、Ｌｕ３＋またはこれらの組み合わせであり、Ｌは、Ａｌ３＋、Ｇｄ３＋またはこれらの組み合わせであり、ｊは１であり、ｋは１であり、ｌは１であり、ｍは４であり、より好ましくは、それは、ＣａＹＡｌＯ４：Ｍｎ４＋である。
【００４２】
ＭｎＱｏＲｐＯｑ：Ｅｕ，Ｍｎ          −（ＶＩ’）
式中、ＭおよびＱは、二価のカチオンであり、および互いに独立して、または、関係して、Ｍｇ２＋、Ｚｎ２＋、Ｃｕ２＋、Ｃｏ２＋、Ｎｉ２＋、Ｆｅ２＋、Ｃａ２＋、Ｓｒ２＋、Ｂａ２＋、Ｍｎ２＋、Ｃｅ２＋およびＳｎ２＋からなる群の１以上から選択され；Ｒは、Ｇｅ３＋、Ｓｉ３＋、またはこれらの任意の組み合わせであり；ｎ≧１；ｏ≧０；ｐ≧１；（ｎ＋ｏ＋２．０ｐ）＝ｑ、好ましくは、Ｍは、Ｃａ２＋、Ｓｒ２＋、Ｂａ２＋またはこれらの任意の組み合わせであり、Ｑは、Ｍｇ２＋、Ｃａ２＋、Ｓｒ２＋、Ｂａ２＋、Ｚｎ２＋またはこれらの任意の組み合わせであり、Ｒは、Ｇｅ３＋、Ｓｉ３＋、またはこれらの組み合わせであり、ｎは１であり、ｏは１であり、ｐは２であり、ｑは６であり、より好ましくは、それは、ＣａＭｇＳｉ２Ｏ６：Ｅｕ２＋、Ｍｎ２＋である。
【００４３】
Ａ５Ｐ６Ｏ２５：Ｍｎ４＋          （ＶＩＩ’）
式中、構成要素「Ａ」は、Ｓｉ４＋、Ｇｅ４＋、Ｓｎ４＋、Ｔｉ４＋およびＺｒ４＋からなる群から選択される少なくとも１のカチオンをあらわす。
【００４４】
（Ａ１−ｘＭｎｘ）５Ｐ６Ｏ２５          （ＶＩＩ’’）
構成要素Ａは、Ｓｉ４＋、Ｇｅ４＋、Ｓｎ４＋、Ｔｉ４＋およびＺｒ４＋からなる群から選択される少なくとも１のカチオンをあらわし、好ましくは、Ａは、Ｓｉ４＋であり、０＜ｘ≦０．５、好ましくは、０．０５＜ｘ≦０．４、好ましくは、式（ＶＩＩ’’）のＭｎは、Ｍｎ４＋である。
【００４５】
ＸＯ６          （ＶＩＩＩ’）
式中、Ｘ＝（Ａ１）２Ｂ１（Ｃ１（１−ｘ）Ｍｎ４＋５／４ｘ）、またはＸ＝Ａ２Ｂ２Ｃ２（Ｄ１（１−ｙ）Ｍｎ４＋１．５ｙ）、０＜ｘ≦０．５、０＜ｙ≦０．５。
Ａ１、Ｂ１、Ｃ１、Ａ２、Ｂ２、Ｃ２およびＤ１は、下記に定義され、および記載される。
【００４６】
Ａ１２Ｂ１Ｃ１Ｏ６：Ｍｎ４＋          （ＩＸ’）
Ａ１＝Ｍｇ２＋、Ｃａ２＋、Ｓｒ２＋およびＢａ２＋Ｚｎ２＋からなる群から選択される少なくとも１のカチオン、好ましくは、Ａ１は、Ｂａ２＋であり；
Ｂ１＝Ｓｃ３＋、Ｙ３＋、Ｌａ３＋、Ｃｅ３＋、Ｂ３＋、Ａｌ３＋およびＧａ３＋からなる群から選択される少なくとも１のカチオン、好ましくは、Ｂ１は、Ｙ３＋であり；
Ｃ１＝Ｖ５＋、Ｎｂ５＋およびＴａ５＋からなる群から選択される少なくとも１のカチオン、好ましくは、Ｃ１は、Ｔａ５＋であり；
好ましくは、化学式（ＩＸ’）によって表される蛍光体は、Ｂａ２ＹＴａＯ６：Ｍｎ４＋である。
【００４７】
Ａ２Ｂ２Ｃ２Ｄ１Ｏ６：Ｍｎ４＋          （Ｘ’）
Ａ２＝Ｌｉ＋、Ｎａ＋、Ｋ＋、Ｒｂ＋およびＣｓ＋からなる群から選択される少なくとも１のカチオン、好ましくは、Ａ２は、Ｎａ＋であり；
Ｂ２＝Ｓｃ３＋、Ｌａ３＋、Ｃｅ３＋、Ｂ３＋、Ａｌ３＋およびＧａ３＋からなる群から選択される少なくとも１のカチオン、好ましくは、Ｂ２は、Ｌａ３＋であり；
Ｃ２＝Ｍｇ２＋、Ｃａ２＋、Ｓｒ２＋、Ｂａ２＋およびＺｎ２＋からなる群から選択される少なくとも１のカチオン、好ましくは、Ｃ２は、Ｍｇ２＋であり；
Ｄ１＝Ｍｏ６＋およびＷ６＋からなる群から選択される少なくとも１のカチオン、好ましくは、Ｄ１は、Ｗ６＋であり、および
好ましくは、化学式（Ｘ’）によって表される蛍光体は、ＮａＬａＭｇＷＯ６：Ｍｎ４＋である。
【００４８】
化学式（ＶＩ’）によって表されるＭｎ活性化金属酸化物蛍光体は、それは４００〜５００ｎｍの範囲における第一ピーク波長および６００〜７５０ｎｍの範囲のおける第二ピーク波長をもつ光を放出するためより好ましく、好ましくは、化学式（ＶＩ’）によって表されるＭｎ活性化金属酸化物蛍光体は、４３０〜４９０ｎｍの範囲における第一ピーク波長および６５０〜７２０ｎｍの範囲における第二ピーク波長をもつ光を放出し、より好ましくは、無機蛍光体から放出される光の第一ピーク波長は４５０ｎｍであり、および、無機蛍光体から放出される光の第二ピーク波長は、６６０〜７１０ｎｍの範囲においてである。
【００４９】
本発明の好ましい態様として、無機蛍光体は、Ａｌ２Ｏ３：Ｃｒ３＋、Ｙ３Ａｌ５Ｏ１２：Ｃｒ３＋、ＭｇＯ：Ｃｒ３＋、ＺｎＧａ２Ｏ４：Ｃｒ３＋、ＭｇＡｌ２Ｏ４：Ｃｒ３＋、Ｓｒ３ＭｇＳｉ２Ｏ８：Ｍｎ４＋、Ｓｒ２ＭｇＳｉ２Ｏ７：Ｍｎ４＋、ＳｒＭｇＳｉ２Ｏ６：Ｍｎ４＋、Ｍｇ２ＳｉＯ４：Ｍｎ２＋、ＢａＭｇ６Ｔｉ６Ｏ１９：Ｍｎ４＋、Ｍｇ２ＴｉＯ４：Ｍｎ４＋、Ｌｉ２ＴｉＯ３：Ｍｎ４＋、ＣａＡｌ１２Ｏ１９：Ｍｎ４＋、ＺｎＡｌ２Ｏ４：Ｍｎ２＋、ＬｉＡｌＯ２：Ｆｅ３＋、ＬｉＡｌ５Ｏ８：Ｆｅ３＋、ＮａＡｌＳｉＯ４：Ｆｅ３＋、ＭｇＯ：Ｆｅ３＋、Ｍｇ８Ｇｅ２Ｏ１１Ｆ２：Ｍｎ４＋、ＣａＧａ２Ｓ４：Ｍｎ２＋、Ｇｄ３Ｇａ５Ｏ１２：Ｃｒ３＋、Ｇｄ３Ｇａ５Ｏ１２：Ｃｒ３＋，Ｃｅ３＋、（Ｃａ，Ｂａ，Ｓｒ）ＭｇＳｉ２Ｏ６：Ｅｕ，Ｍｎ、（Ｃａ，Ｂａ，Ｓｒ）２ＭｇＳｉ２Ｏ７：Ｅｕ，Ｍｎ、（Ｃａ，Ｂａ，Ｓｒ）３ＭｇＳｉ２Ｏ８：Ｅｕ，Ｍｎ、ＺｎＳ、ＩｎＰ／ＺｎＳ、ＣｕＩｎＳ２、ＣｕＩｎＳｅ２、ＣｕＩｎＳ２／ＺｎＳ、炭素量子ドット、ＣａＭｇＳｉ２Ｏ６：Ｅｕ２＋、Ｍｎ２＋、Ｓｉ５Ｐ６Ｏ２５：Ｍｎ４＋、Ｂａ２ＹＴａＯ６：Ｍｎ４＋、ＮａＬａＭｇＷＯ６：Ｍｎ４＋、Ｙ２ＭｇＴｉＯ６：Ｍｎ４＋、ＣａＭｇＳｉ２Ｏ６：Ｅｕ２＋、Ｓｒ２ＭｇＳｉ２Ｏ７：Ｅｕ２＋、ＳｒＢａＭｇＳｉ２Ｏ７：Ｅｕ２＋、Ｂａ３ＭｇＳｉ２Ｏ８：Ｅｕ２＋、ＬｉＳｒＰＯ４：Ｅｕ２＋、ＬｉＣａＰＯ４：Ｅｕ２＋、ＮａＳｒＰＯ４：Ｅｕ２＋、ＫＢａＰＯ４：Ｅｕ２＋、ＫＳｒＰＯ４：Ｅｕ２＋、ＫＭｇＰＯ４：Ｅｕ２＋、
【００５０】
□−Ｓｒ２Ｐ２Ｏ７：Ｅｕ２＋、□−Ｃａ２Ｐ２Ｏ７：Ｅｕ２＋、Ｍｇ３（ＰＯ４）２：Ｅｕ２＋、Ｍｇ３Ｃａ３（ＰＯ４）４：Ｅｕ２＋、ＢａＭｇＡｌ１０Ｏ１７：Ｅｕ２＋、ＳｒＭｇＡｌ１０Ｏ１７：Ｅｕ２＋、ＡｌＮ：Ｅｕ２＋、Ｓｒ５（ＰＯ４）３Ｃｌ：Ｅｕ２＋、ＮａＭｇＰＯ４（グラセライト）：Ｅｕ２＋、Ｎａ３Ｓｃ２（ＰＯ４）３：Ｅｕ２＋、ＬｉＢａＢＯ３：Ｅｕ２＋、ＮａＳｒＢＯ３：Ｃｅ３＋、ＮａＣａＢＯ３：Ｃｅ３＋、Ｃａ３（ＢＯ３）２：Ｃｅ３＋、Ｓｒ３（ＢＯ３）２：Ｃｅ３＋、Ｃａ３Ｙ（ＧａＯ）３（ＢＯ３）４：Ｃｅ３＋、Ｂａ３Ｙ（ＢＯ３）３：Ｃｅ３＋、ＣａＹＡｌＯ４：Ｃｅ３＋、Ｙ２ＳｉＯ５：Ｃｅ３＋、ＹＳｉＯ２Ｎ：Ｃｅ３＋、Ｙ５（ＳｉＯ４）３Ｎ：Ｃｅ３＋、ＣａＡｌＳｉＮ３：Ｅｕ２＋、ＳｒＡｌＳｉＮ３：Ｅｕ２＋、Ｓｒ２Ｓｉ５Ｎ８：Ｅｕ２＋、ＳｒＬｉＡｌＮ４：Ｅｕ２＋、ＬｉＡｌ５Ｏ８：Ｃｒ３＋、ＳｒＡｌＳｉ４Ｎ７：Ｅｕ２＋、Ｃａ２ＳｉＯ４：Ｅｕ２＋、ＮａＭｇＰＯ４：Ｅｕ２＋、ＣａＳ：Ｅｕ２＋、Ｋ２ＳｉＦ６：Ｍｎ４＋、Ｋ３ＳｉＦ７：Ｍｎ４＋、Ｋ２ＴｉＦ６：Ｍｎ４＋、Ｋ２ＮａＡｌＦ６：Ｍｎ４＋、ＢａＳｉＦ６：Ｍｎ４＋、ＹＶＯ４：Ｅｕ３＋、ＭｇＳｒ３Ｓｉ２Ｏ８：Ｅｕ２＋，Ｍｎ２＋、Ｙ２Ｏ３：Ｅｕ３＋、Ｃａ２Ａｌ３Ｏ６ＦＧｄ３Ｇａ５Ｏ１２：Ｃｒ３＋，Ｃｅ３＋およびグラフェン量子ドット、およびこれらの組み合わせからなる群から選択され得る。これらの任意の組み合わせが、本発明の蛍光体として選択され得る。
【００５１】
より好ましい一態様として、無機蛍光体は、Ａｌ２Ｏ３：Ｃｒ３＋、Ｙ３Ａｌ５Ｏ１２：Ｃｒ３＋、ＭｇＯ：Ｃｒ３＋、ＺｎＧａ２Ｏ４：Ｃｒ３＋、ＭｇＡｌ２Ｏ４：Ｃｒ３＋、Ｓｒ３ＭｇＳｉ２Ｏ８：Ｍｎ４＋、Ｓｒ２ＭｇＳｉ２Ｏ７：Ｍｎ４＋、ＳｒＭｇＳｉ２Ｏ６：Ｍｎ４＋、Ｍｇ２ＳｉＯ４：Ｍｎ２＋、ＢａＭｇ６Ｔｉ６Ｏ１９：Ｍｎ４＋、Ｍｇ２ＴｉＯ４：Ｍｎ４＋、Ｌｉ２ＴｉＯ３：Ｍｎ４＋、ＣａＡｌ１２Ｏ１９：Ｍｎ４＋、ＺｎＡｌ２Ｏ４：Ｍｎ２＋、ＬｉＡｌＯ２：Ｆｅ３＋、ＬｉＡｌ５Ｏ８：Ｆｅ３＋、ＮａＡｌＳｉＯ４：Ｆｅ３＋、ＭｇＯ：Ｆｅ３＋、Ｇｄ３Ｇａ５Ｏ１２：Ｃｒ３＋、Ｇｄ３Ｇａ５Ｏ１２：Ｃｒ３＋，Ｃｅ３＋、（Ｃａ，Ｂａ，Ｓｒ）ＭｇＳｉ２Ｏ６：Ｅｕ２＋，Ｍｎ２＋、（Ｃａ，Ｂａ，Ｓｒ）２ＭｇＳｉ２Ｏ７：Ｅｕ２＋，Ｍｎ２＋、（Ｃａ，Ｂａ，Ｓｒ）３ＭｇＳｉ２Ｏ８：Ｅｕ２＋，Ｍｎ２＋、ＺｎＳ、ＩｎＰ／ＺｎＳ、ＣｕＩｎＳ２、ＣｕＩｎＳｅ２、ＣｕＩｎＳ２／ＺｎＳ、炭素量子ドット、およびこれらの組み合わせからなる群から選択される。例えば、「Ｅｕ２＋、Ｍｎ２＋」、一態様において、「ＭｇＳｒ３Ｓｉ２Ｏ８：Ｅｕ２＋、Ｍｎ２＋」は、Ｅｕ２＋およびＭｎ２＋の両方が本発明の金属酸化物蛍光体の共活性剤（co-activation）として作用することを意味する。「（Ｃａ、Ｂａ、Ｓｒ）」、一態様において、「（Ｃａ、Ｂａ、Ｓｒ）ＭｇＳｉ２Ｏ６：Ｅｕ２＋，Ｍｎ２＋」は、Ｃａ、ＢａおよびＳｒがこの蛍光体として作用するために互いに置換され得ることを意味する。
【００５２】
量子ドット材料は、無機蛍光体として使用され得る。それの好ましい態様は、ＺｎＳ、ＩｎＰ／ＺｎＳ、ＣｕＩｎＳ２、ＣｕＩｎＳｅ２、ＣｕＩｎＳ２／ＺｎＳおよび／または炭素量子ドットである。この炭素量子ドットの好ましい一態様は、グラフェン量子ドットである。
【００５３】
本無機蛍光体のより好ましい態様は、Ａｌ２Ｏ３：Ｃｒ３＋、Ｙ３Ａｌ５Ｏ１２：Ｃｒ３＋、ＭｇＯ：Ｃｒ３＋、ＺｎＧａ２Ｏ４：Ｃｒ３＋、ＭｇＡｌ２Ｏ４：Ｃｒ３＋、Ｍｇ２ＴｉＯ４：Ｍｎ４＋、Ｌｉ２ＴｉＯ３：Ｍｎ４＋、ＣａＡｌ１２Ｏ１９：Ｍｎ４＋、Ｍｇ２ＴｉＯ４：Ｍｎ４＋、ＣａＭｇＳｉ２Ｏ６：Ｅｕ２＋、Ｍｎ２＋、Ｓｉ５Ｐ６Ｏ２５：Ｍｎ４＋、Ｂａ２ＹＴａＯ６：Ｍｎ４＋、ＮａＬａＭｇＷＯ６：Ｍｎ４＋およびこれらの組み合わせ（さらにより好ましくは、Ａｌ２Ｏ３：Ｃｒ３＋、Ｙ３Ａｌ５Ｏ１２：Ｃｒ３＋、ＭｇＯ：Ｃｒ３＋、ＺｎＧａ２Ｏ４：Ｃｒ３＋、ＭｇＡｌ２Ｏ４：Ｃｒ３＋、Ｍｇ２ＴｉＯ４：Ｍｎ４＋、Ｌｉ２ＴｉＯ３：Ｍｎ４＋、ＣａＡｌ１２Ｏ１９：Ｍｎ４＋およびこれらの組み合わせ）からなる群から選択され得る。それらの金属酸化物は、微量栄養素および／または肥料として機能し得る。
【００５４】
−有機蛍光体
本発明の有機蛍光体は、フルオレセイン、ローダミン、クマリン、ピレン、シアニン、ペリレン、およびジ−シアノ−メチレンおよびこれらの組み合わせからなる群から選択され得る。フォトルミネッセンスを呈する有機化合物が、本発明の目的のために使用され得る。例えば、ＯＬＥＤにおいて、かかる化合物は、放出体またはドーパントとして既知である。ＯＬＥＤにおける蛍光放出体は、本発明の目的のためにより好ましい。
【００５５】
−組成物
我々の発明は、蛍光体を含む組成物を提供する。組成物は農業のため（より好ましくは植物の少なくとも一部へ適用するため）に使用され得るため、組成物は農業組成物であることが好ましい態様である。本発明および明細書において、中間体および中間状態（例として、ポリマーシートの中間体、ポリマーシートは最終生成物である）は、本発明の好ましい態様において、組成物の意味から除かれる。植物の少なくとも一部へ（好ましくは、葉の表面へ）適用するために、組成物はより少ない凝固構成成分（例として、ポリマー、樹脂および／または架橋剤）を含むことが好ましい。一態様として、凝固構成成分の組成物の総質量に対する質量比は、０〜０．５質量％、好ましくは０〜０．１質量％、およびより好ましくは０〜０．０１質量％である。組成物が凝固構成成分を含まない（０質量％）ことが、好ましい一態様である。
本明細書で、上記のポリマーおよび樹脂は、好ましくは５，０００〜５０，０００、より具体的には１０，０００〜３０，０００の範囲における重量平均分子量を有する。ポリマーおよび樹脂の分子量Ｍｗは、内部標準ポリスチレンに対するＧＰＣ（＝ゲル浸透クロマトグラフィー）の手段によって決定され得る。
【００５６】
−マトリックス材料
本発明の一態様として、組成物は、農業に好適な、単一のまたは複数のマトリックス材料を含み得る。マトリックス材料として、オリゴマーまたはポリマー材料、好ましくは有機オリゴマーまたは有機ポリマー材料、より好ましくは透過性写植ポリマー、熱硬化性ポリマー、熱可塑性ポリマーまたはこれらの任意の組みあわせからなる群から選択される有機ポリマーが、好ましくは使用され得る。有機ポリマー材料として、ポリエチレン、ポリプロピレン、ポリスチレン、ポリメチルペンテン、ポリブテン、ブタジエンスチレン、ポリビニルクロリド、ポリスチレン、ポリメタクリルスチレン、スチレン−アクリロニトリル、アクリロニトリル−ブタジエン−スチレン、ポリエチレンテレフタラート、ポリメタクリル酸メチル、ポリフェニレンエーテル、ポリアクリロニトリル、ポリビニルアルコール、アクリロニトリルポリカルボナート、ポリビニリデンクロリド、ポリカルボナート、ポリアミド、ポリアセタール、ポリブチレンテレフタラート、ポリテトラフルオロエチレン、フェノール、メラミン、尿素、ウレタン、エポキシ、不飽和ポリエステル、ポリアリルスルホン、ポリアクリラート、ヒドロキシ安息香酸ポリエステル、ポリエーテルイミド、ポリシクロヘキシレンジメチレンテレフタラート、ポリエチレンナフタラート、ポリエステルカルボナート、ポリ乳酸、フェノール樹脂、シリコーンまたはこれらの任意の組み合わせが、好ましくは使用され得る。マトリックス材料として、ガラス材料、好ましくはソーダ石灰ガラス材料、ボロシリケートガラス材料および石英ガラス材料が使用され得る。別の好ましい一態様として、下記に記載の１または複数の添加剤が、マトリックス材料として使用され得る。
【００５７】
−添加剤
本発明に従う組成物は、添加剤をさらに含み得る。展着剤および／または表面処理剤を含む組成物は、好ましい一態様である。組成物が葉の上へ適用されるとき、組成物は、その特性を呈するために、ある期間葉の上に残存するのがよい。しかし、葉により分泌されるろうは、この組成物が葉の上に残存することを阻害し得、およびそれを葉から落下させ得る。展着剤は、組成物の展着性能、濡れ性、および／または付着を改善する機能を果たす。表面処理剤は、蛍光体または葉の表面（好ましくは、蛍光体）の極性を変化させて、それらの間の斥力を減少させ得る。好ましくは、展着剤は、イソプロピルミリスタート、イソプロピルパルミタート、飽和Ｃ１２〜１８脂肪アルコールのカプリル／カプリン酸エステル、オレイン酸、オレイルエステル、エチルオレアート、トリグリセリド、シリコーンオイル、ジプロピレングリコールメチルエーテル、およびこれらの組み合わせからなる群から選択され得る。展着剤の好ましい一態様は、Approach BI（商標、Kao Corp）である。
【００５８】
一態様として、展着剤の組成物中の蛍光体の質量に対する質量比は、５〜２００質量％、好ましくは５〜１００質量％、より好ましくは５〜２０質量％、およびさらにより好ましくは７．５〜１５質量％である。一態様として、表面処理剤の組成物中の蛍光体の質量に対する質量比は、５〜２００質量％、好ましくは５〜１００質量％、より好ましくは５〜２０質量％、およびさらにより好ましくは７．５〜１５質量％である。
【００５９】
組成物は、ある成分（単数または複数）をさらに含み得る。成分の好ましい態様は、アジュバント、分散剤、界面活性剤、殺菌剤、駆除剤、肥料、抗菌剤、および／または抗真菌剤である。アジュバントは、有効な成分（例として殺虫剤）の浸透性を強化し得、組成物中の溶質の沈殿を阻害し得、または光毒性を減少させ得る。組成物中の溶質（例として、蛍光体）は、必ずしも組成物中に溶解されている必要はない。組成物が液体である場合、分散剤は、植物の少なくとも一部へ（好ましくは、植物の葉の表面へ）一様に適用される溶質を補助するため有用である。ここにおいて、界面活性剤は、他の添加剤、例えば、展着剤、表面処理剤およびアジュバントを含まないか、該他の添加剤によって含まれていないことを意味する。組成物が液体である場合、蛍光体が組成物中に容易に懸濁されるため、良好な懸濁性をもつ蛍光体が所望される。
【００６０】
好ましくは、アジュバントは、鉱油、植物または動物由来の油、かかる油のアルキルエステルまたはかかる油の混合物および油誘導体、およびこれらの組み合わせからなる群から選択され得る。界面活性剤の好ましい態様は、ポリオキシエチレンアルキルエーテル（例として、ポリオキシエチレンラウリルエーテル、ポリオキシエチレンオレイルエーテルおよびポリオキシエチレンセチルエーテル）；ポリオキシエチレン脂肪酸ジエーテル；
ポリオキシエチレン脂肪酸モノエーテル；ポリオキシエチレン−ポリオキシプロピレンブロックポリマー；アセチレンアルコール；アセチレングリコール誘導体（例として、アセチレングリコール、アセチレンアルコールのポリエトキシアート、およびアセチレングリコールのポリエトキシアート）；ケイ素含有界面活性剤（例として、Fluorad（商標、Sumitomo 3M Ltd）、MEGAFAC（商標、DIC Corp.）、およびSurufuron（商標、Asahi Glass Co.、 Ltd.）；およびKP341(商標、Shin-Etsu Chemical Co.、 Ltd.）などの有機シロキサン界面活性剤である。上記のアセチレングリコールの例は：３−メチル−１−ブチン−３−オール、３−メチル−１−ペンチン−３−オール、３，６−ジメチル−４−オクチン−３，６−ジオール、２，４，７，９−テトラメチル−５−デシン−４，７−ジオール、３，５−ジメチル−１−ヘキシン−３−オール、２，５−ジメチル−３−ヘキシン−２，５−ジオール、および２，５−ジメチル−２，５−ヘキサンジオールを包含する。
【００６１】
アニオン性界面活性剤の例は以下を包含する：アルキルジフェニルエーテルジスルホン酸のアンモニウム塩および有機アミン塩、アルキルジフェニルエーテルスルホン酸のアンモニウム塩および有機アミン塩、アルキルベンゼンスルホン酸のアンモニウム塩および有機アミン塩、ポリオキシエチレンアルキルエーテル硫酸のアンモニウム塩および有機アミン塩、およびアルキル−硫酸のアンモニウム塩および有機アミン塩。さらに、両性界面活性剤の例は、２−アルキル−Ｎ−カルボキシメチル−Ｎ−ヒドロキシエチルイミダゾリウムベタイン、およびラウリル酸アミドプロピルヒドロキシスルホンベタインを包含する。
【００６２】
駆除剤および肥料の説明は、後に記載される。本明細書で、駆除剤製剤の活性成分は、駆除剤成分である。および本明細書で、肥料製剤の活性成分は、肥料成分である。
一態様として、分散剤、界面活性剤、殺菌剤、駆除剤、肥料、抗菌剤および抗真菌剤の各々１の添加剤の、組成物中の蛍光体の質量に対する質量比は、５〜２００質量％、好ましくは５〜２００質量％、より好ましくは５〜１５０質量％、さらに好ましくは５〜２０質量％、およびさらにより好ましくは７．５〜１５質量％である。
【００６３】
−溶媒
組成物は、水および有機溶媒からなる群から選択される少なくとも１を含む少なくとも１の溶媒をさらに含み得る。既知の通常の水が、前記水として使用され得、それは農業水、水道水、工業用水、純水、蒸留水および脱イオン水から選択され得る。組成物中に前記有用溶媒を包含することは、溶質を溶解するのに有用である。有機溶媒は、好ましくはアルコール溶媒、エーテル溶媒およびそれらの混合物から選択される。前記アルコール溶媒の好ましい一態様は、エタノール、イソプロパノール、シクロヘキサノール、フェノキシエタノール、ベンジルアルコールまたはそれらの混合物から選択される。前記アルコール溶媒のより好ましい態様は、エタノールである。前記エーテル溶媒の好ましい一態様は、ジメチルエーテル、プロピルセロソルブ、ブチルセロソルブ、フェニルセロソルブ、プロピレングリコールモノメチルエーテル、プロピレングリコールモノエチルエーテル、プロピレングリコールモノプロピルエーテル、プロピレングリコールモノブチルエーテル、プロピレングリコールモノフェニルエーテルまたはそれらの混合物から選択される。前記エーテル溶媒のより好ましい態様は、ジメチルエーテルである。
【００６４】
組成物中の前記溶媒（単数または複数）の組成物の総質量に対する質量比は、好ましくは７０〜９９．９５質量％、より好ましくは８０〜９９．９０質量％、さらに好ましくは９０〜９９．９０質量％、さらにより好ましくは９５〜９９．５０質量％である。前記水の他の溶媒の合計に対する質量比の一態様は、好ましくは８０〜１００質量％、より好ましくは９０〜１００質量％、さらに好ましくは９５〜１００質量％、さらにより好ましくは９９〜１００質量％である。前記溶媒は、好ましくは水、エタノール、ジメチルエーテルまたはそれらの混合物である。水からなる溶媒は、動物にとって不要な影響を避けるために好ましい一態様である。
【００６５】
蛍光体（単数または複数）の組成物の総質量に対する質量比は、好ましくは０．０５〜３０質量％、より好ましくは０．１〜１０質量％、さらに好ましくは０．５〜５質量％、さらにより好ましくは０．８〜３質量％である。組成物が液体である場合、植物（好ましくは葉）上の蛍光体（単数または複数）の適用量は、蛍光体の濃度および適用される組成物の用量に依存する。当業者は、適用手段、目的、植物種などに基づき、それらを制御し得る。もちろん、組成物の総質量に対する前記溶媒の質量比および蛍光体（単数または複数）の質量比の合計は、１００質量％を超えない。
【００６６】
組成物中の蛍光体（単数または複数）のｍｏｌ／Ｌは、好ましくは１０−７〜１０−２ｍｏｌ／Ｌ、より好ましくは１０−６〜１０−３ｍｏｌ／Ｌ、さらに好ましくは１０−５〜１０−４ｍｏｌ／Ｌである。蛍光体が様々な範囲のその分子量を有する場合、平均分子量（好ましくは重量平均分子量）を得るための既知の方法は、そのｍｏｌ／Ｌ（モル濃度）を計算するために使用され得る。
【００６７】
−ベース組成物
発明者らは、少なくとも１の蛍光体をベース組成物中へ添加することを含む、組成物を製造するための方法を見出した。ベース組成物は、少なくとも１の溶媒を含む。この製造方法の蛍光体および溶媒の定義および態様は、独立して上記に記載されるものと同じである。ベース組成物へ添加する前に、蛍光体は、固体状態であり得、および溶媒中に溶解または投与され得る。いくつかの蛍光体は、有機溶媒によってうまく溶解される。蒸着または残存した有機溶媒が植物、土壌または動物（ヒトを包含する）に影響を及ぼすのを避けるため、当業者は、組成物中の有機溶媒濃度を、ベース組成物中で希釈させることによって減少させ得る。水のベース組成物の総質量に対する質量比の好ましい一態様は、好ましくは８０〜１００質量％、より好ましくは９０〜１００質量％、さらに好ましくは９５〜１００質量％、さらにより好ましくは９９〜１００質量％である。
【００６８】
上記に記載されるとおり、組成物中の蛍光体（単数または複数）のｍｏｌ／Ｌは、好ましくは１０−７〜１０−２ｍｏｌ／Ｌである。発明者らは、植物の少なくとも一部へ適用される最終組成物のものよりも、５〜１０，０００倍高密度な蛍光体（単数または複数）濃度を有する予混合組成物を提供する。かかる高密度な予混合組成物は、輸送および貯蔵に良好であり、および実際の使用（例として、適用する）の前に、溶媒またはベース組成物と共に希釈され得る。および、発明者らは、上記の前記予混合組成物を含む容器を提供する。かかる使用のために、組成物を内側に保存するためのキャップをもつ容器、または揺動可能な形式の容器が、所望される。
【００６９】
ベース組成物は、駆除剤製剤および肥料製剤からなる群から選択される少なくとも１であり得る。製造方法の一態様は、蛍光体（またはマトリックス材料（単数または複数）を有する蛍光体）を、それを植物へ適用する前に、駆除剤製剤および／または肥料製剤中へ添加して、組成物をつくることである。駆除剤製剤は、除草剤、殺虫剤、昆虫生長調節因子、殺線虫剤、シロアリ殺虫剤、軟体動物駆除剤、殺魚剤、鳥殺害物質、殺鼠剤、肉食動物殺害物質、殺菌剤、昆虫忌避剤、動物忌避剤、抗菌剤、殺菌剤、消毒剤、および除菌剤製剤からなる群から選択される少なくとも１であり得る。既知の肥料製剤は、この製造方法のために使用され得る。肥料（fertilizer）（肥料（fertiliser））製剤は、自然または合成材料を含み得る。蛍光体の構成成分は、それら自体によって肥料として機能し得、および葉の表面から流されたとき植物の根によって吸収され得る。
【００７０】
−組成物を植物へ適用する
本発明は、組成物を植物の少なくとも一部へ適用することを含む方法を提供する。
この適用方法は、５００ｎｍ未満、または６００ｎｍを超える（好ましくは４００〜５００ｎｍまたは６００〜６７５ｎｍ、より好ましくは４３０〜５００ｎｍまたは６００〜７３０ｎｍ）範囲におけるピーク発光波長を有する蛍光体を植物の少なくとも一部上（好ましくは葉の上）へ設定し得る。本明細書中に記載される植物は、植物界に属する任意の有機体を含む。植物は、それ自体による光合成が可能であるか、植物中に他の有機体（例として、光合成細菌）を含むことが本発明の好ましい態様である。
【００７１】
組成物を植物の単一または複数の葉の表面へ適用することが、本発明の一態様である。方法が組成物を葉の上に意図的に適用する場合、別の部分（例として、茎）への偶然な適用は、許容し得る。
および、組成物を植物の単一または複数の茎の表面へ適用することは、本発明の別の態様である。主にその茎（単数または複数）において光合成する植物を適用するために、この方法は好ましい。アスパラガスは、かかる植物の一例である。
【００７２】
本発明は、組成物を植物の少なくとも一部へ（好ましくは、植物の葉の表面へ）適用することを伴う、植物（単数または複数）を生産する方法を提供する。および本発明は、植物のコンディションを制御する（好ましくは強化する）、好ましくは組成物を植物の少なくとも一部へ（好ましくは植物の葉の表面へ）適用することを伴って植物（単数または複数）の光合成を制御する方法を提供する。
組成物がいずれの溶媒も含まない場合、組成物は、粉末を付着させること、積載させることまたはこれらの組み合わせによって、好ましくは粉末を付着させることによって、植物の少なくとも一部へ（好ましくは植物の葉の表面へ）適用され得る。平均としての組成物の適用される量は、０．０００００１〜０．００１ｇ／ｃｍ２、好ましくは０．００００１〜０．０００１ｇ／ｃｍ２、およびより好ましくは０．００００３〜０．００００８ｇ／ｃｍ２であり得る。
【００７３】
１植物の葉の面積は、既知の方法およびデバイスによって測定され得る。葉の面積計は、それを測定するために使用され得る。一態様は、ＬＩ３０００Ｃ面積計（Li-COR Corp）である。葉の面積は、１の植物体からの全ての葉を分離すること、写真画像または各々１の葉のスキャンを得ること、およびこれらの画像を加工することによって測定され得る。植物の任意の部分（例えば光合成有機体）の面積はまた、既知の方法によって測定され得る。
【００７４】
組成物が溶媒（単数または複数）を含む場合において、組成物は、噴霧する、水をかける、滴下する、浸漬する、被覆する、またはこれらの組み合わせによって、好ましくは噴霧することによって、植物の少なくとも一部へ（好ましくは、植物の葉の表面へ）適用され得る。前記被覆の一態様は、はけ塗である。植物の少なくとも一部へ（好ましくは、植物の葉の表面へ）適用される組成物の平均量は、表面の０．０００５〜０．１ｍＬ／ｃｍ２、好ましくは表面の０．００１〜０．０１ｍＬ／ｃｍ２であり得る。
【００７５】
組成物は、植物の生長期の間に１以上の回数適用され得る。生長期は、第一の光合成有機体（例として、葉）が発達してから植物の全体の新鮮重量が横ばいになるまでの期間であり得る。適用される組成物の総ての時期は、適用される量および／または添加剤（単数または複数）によって制御され得る。展着剤は、蛍光体が植物（好ましくは葉）上に残存するのを補助し得る。時期は、１〜１０回／１植物産生、好ましくは１〜５回／１植物産生、より好ましくは１〜４回／１植物産生であり得る。植物は、花、野菜、果実、草、木および園芸作物（好ましくは花および園芸作物、より好ましくは花）であり得る。本発明の一態様として、植物は観葉植物であり得る。
【００７６】
草の例示される態様は、イネ科、タケ連（好ましくはササ属、マダケ属）、イネ連（好ましくはイネ属）、イチゴツナギ亜科（好ましくはイチゴツナギ連）、コムギ連（好ましくはエゾムギ属）、シバムギ属、オオムギ属、コムギ属、ライムギ属、ダンチク連、ササクサ属、ヒゲシバ亜科、オオムギ種、エンバク種、ライムギ種、ウシクサ連（好ましくはジュズダマ属）、オガルカヤ属、サトウキビ属、モロコシ属、トウモロコシ属（好ましくはトウモロコシ種）、モロコシ種、サトウキビ種、ジュズダマ種、キビ連（好ましくはキビ属）、エノコログサ属、ヒエ属（好ましくはキビ種）、ヒエ種、およびアワ種である。
【００７７】
野菜の態様は、茎菜、葉野菜、花野菜、茎菜類、鱗茎菜類、野菜種子（好ましくは豆）、根菜類、塊茎野菜、および果実野菜である。植物の一態様は、テンニンギク、レタス、ルッコラ、コマツナ（小松菜）、ダイコン（好ましくはテンニンギク、レタス、またはルッコラ）、カブラキキョウ、ルドベッキア、エダマメ（ダイズ）、またはシロイヌナズナ（好ましくはテンニンギク、レタス、ルッコラ、コマツナまたはダイコン、より好ましくはテンニンギク、レタス、またはルッコラ）であり得る。
【００７８】
植物を生長させる環境は、自然環境、温室、植物工場および屋内栽培、好ましくは自然環境および温室であり得る。自然環境の一態様は、屋外農場である。
【００７９】
−蛍光体の少なくとも１種によって被覆される植物
一態様として、発明者らは、５００ｎｍ未満または６００ｎｍを超えるピーク発光波長を有する蛍光体の少なくとも１種によって被覆される植物を提供する。蛍光体は、上記に記載される方法を適用することによって植物上に置かれる。および、植物は、方法を適用することで産生され得るか、その光合成を制御され（好ましくは増強され）得る。
一態様として、植物上の蛍光体の総量は、０．０００００１〜０．００１ｇ／ｃｍ２、好ましくは０．００００１〜０．０００１ｇ／ｃｍ２、より好ましくは０．００００３〜０．００００８ｇ／ｃｍ２の範囲においてである。
【００８０】
−組成物および／または蛍光体の使用
本発明の一側面として、植物のコンディションの特性の制御、好ましくは植物高さの制御；果実の色の制御；発芽の促進および阻害；好ましくは青色光による、クロロフィルおよびカロテノイドの合成の制御；植物生長促進；植物の開花時期の調整および／または加速；産生量の増加、植物のポリフェノール含量、糖含量、ビタミン含量の制御などの植物構成成分の産生の制御；副次的な代謝産物（ポリフェノール、アントシアニン）の制御；植物の疾患耐性の制御：果実の熟成の制御、または植物の重量の制御の改善のための、上記に記載の組成物の使用が提供される。
【００８１】
および、５００ｎｍ未満または６００ｎｍを超えるピーク発光波長を有する蛍光体の、農業のための使用もまた提供される。かかる使用のために、植物のコンディションの特性の制御、好ましくは植物高さの制御；果実の色の制御；発芽の促進および阻害；好ましくは青色光によるクロロフィルおよびカロテノイドの制御；植物生長促進；植物の開花時期の調整および／または加速；産生量の増加、植物のポリフェノール含量、糖含量、ビタミン含量の制御などの植物構成成分の産生の制御；副次的な代謝産物（ポリフェノール、アントシアニン）の制御；植物の疾患耐性の制御；果実の熟成の制御、または植物の重量の制御の改善のための蛍光体の使用が、好ましい態様である。
【００８２】
−本発明を実施するための好ましい態様
本発明を実施するために、下記に記載される態様が好まれ得る。
態様１：少なくとも１の蛍光体を含む農業組成物であって、蛍光体が、４３０〜５００ｎｍまたは６００〜７３０ｎｍの範囲においてピーク発光波長を有する、前記組成物。
態様２：添加剤をさらに含む態様１に記載の農業組成物であって、添加剤が、展着剤または表面処理剤からなる群から選択される少なくとも１である、前記組成物。
態様３：少なくとも１の溶媒をさらに含む態様１または２に記載の農業組成物であって、溶媒が、水および有機溶媒から選択される少なくとも１を含み、および好ましくは、有機溶媒が、アルコール溶媒およびエーテル溶媒の群から選択される少なくとも１を含む、前記組成物。
【００８３】
態様４：溶媒の農業組成物の総質量に対する質量比が、７０〜９９．９５質量％であり、および蛍光体の農業組成物の総質量に対する質量比が、０．０５〜３０質量％である、態様３に記載の農業組成物。
態様５：蛍光体が、無機蛍光体または有機蛍光体からなる群から選択される少なくとも１であり、
無機蛍光体が、硫化物、チオガラート、窒化物、オキシ−窒化物、シリケート、金属酸化物、アパタイト、ホスファート、セレン化物、ボラートおよび炭素材料からなる群から選択される少なくとも１であり、および
有機蛍光体が、フルオレセイン誘導体、ローダミン誘導体、クマリン誘導体、ピレン誘導体、シアニン誘導体、ペリレン誘導体、およびジ−シアノ−メチレン誘導体からなる群から選択される少なくとも１である、
態様１〜４のいずれか１に記載の農業組成物。
【００８４】
態様６：蛍光体が、以下の式（Ｉ）
Ｃ１ｐＣ２ｑＣ３ｒＣ４ｓＯｔ：ＭＣ          −  （Ｉ）
式中、Ｃ１は、Ｌｉ、Ｎａ、Ｋ、ＲｂおよびＣｓからなる群から選択される少なくとも１である、一価のカチオンであり、
Ｃ２は、Ｍｇ、Ｚｎ、Ｃｕ、Ｃｏ、Ｎｉ、Ｆｅ、Ｃａ、Ｓｒ、Ｂａ、Ｍｎ、ＣｅおよびＳｎからなる群から選択される少なくとも１である、二価のカチオンであり、
Ｃ３は、Ｙ、Ｇｄ、Ｌｕ、Ｃｅ、Ｌａ、Ｔｂ、Ｓｃ、Ｓｍ、Ａｌ、Ｇａ、およびＩｎからなる群から選択される少なくとも１である、三価のカチオンであり、
Ｃ４は、Ｓｉ、Ｔｉ、およびＧｅからなる群から選択される少なくとも１である、四価のカチオンであり、
ＭＣは、Ｃｒ３＋、Ｅｕ２＋、Ｍｎ２＋、Ｍｎ４＋、Ｆｅ３＋、およびＣｅ３＋からなる群から選択される少なくとも１である、金属カチオンであり、および
ｐ、ｑ、ｒ、ｓおよびｔは、０以上の整数であり、（１ｐ＋２ｑ＋３ｒ＋４ｓ）＝２ｔ、およびｐ、ｑ、ｒおよびｓの少なくとも１は、１以上であることを満足する、
によって表される、少なくとも１の金属酸化物蛍光体である、
態様１〜５のいずれか１に記載の農業組成物。
【００８５】
態様７：蛍光体が、少なくとも１の無機蛍光体であり、
無機蛍光体が、以下の式（ＩＩ）または（ＩＩＩ）によって表されるＣｒ活性化金属酸化物蛍光体および以下の式（ＩＶ）または（Ｖ）によって表されるＭｎ活性化金属酸化物蛍光体からなる群から選択される少なくとも１であり、
ＡｘＢｙＯｚ：Ｃｒ３＋          −（ＩＩ）
式中、Ａは、三価のカチオンであり、およびＹ、Ｇｄ、Ｌｕ、Ｃｅ、Ｌａ、Ｔｂ、Ｓｃ、およびＳｍからなる群から選択され、Ｂは、三価のカチオンであり、およびＡｌ、Ｇａ、Ｌｕ、Ｓｃ、およびＩｎからなる群から選択され；ｘおよびｙは、整数であり；ｘ≧０；ｙ≧１；および１．５（ｘ＋ｙ）＝ｚ、
ＸａＺｂＯｃ：Ｃｒ３＋          −（ＩＩＩ）
式中、Ｘは、二価のカチオンであり、およびＭｇ、Ｚｎ、Ｃｕ、Ｃｏ、Ｎｉ、Ｆｅ、Ｃａ、Ｓｒ、Ｂａ、Ｍｎ、ＣｅおよびＳｎからなる群から選択され；Ｚは、三価のカチオンであり、およびＡｌ、Ｇａ、Ｌｕ、ＳｃおよびＩｎからなる群から選択され；ａおよびｂは、整数であり；ｂ≧０；ａ≧１；および（ａ＋１．５ｂ）＝ｃ、
Ｃ２ｑＣ３ｒＣ４ｓＯｔ：ＭＣ２＋          −（ＩＶ）
式中、ＭＣ２＋は、「Ｅｕ２＋」、「Ｍｎ２＋」、または「Ｅｕ２＋，Ｍｎ２＋」から選択される二価の金属カチオンであり；Ｃ２、Ｃ３、Ｃ４、ｑ、ｒ、ｓおよびｔの定義は、独立して態様６に同じであり；
Ｃ２ｑＣ３ｒＣ４ｓＯｔ：Ｍｎ４＋          −（Ｖ）
式中、Ｃ２、Ｃ３、Ｃ４、ｑ、ｒ、ｓおよびｔの定義は、独立して態様６に同じである、
態様１〜６のいずれか１に記載の農業組成物。
【００８６】
態様８：蛍光体が、少なくとも１の無機蛍光体であり、および
無機蛍光体が、Ａｌ２Ｏ３：Ｃｒ３＋、Ｙ３Ａｌ５Ｏ１２：Ｃｒ３＋、ＭｇＯ：Ｃｒ３＋、ＺｎＧａ２Ｏ４：Ｃｒ３＋、ＭｇＡｌ２Ｏ４：Ｃｒ３＋、Ｓｒ３ＭｇＳｉ２Ｏ８：Ｍｎ４＋、Ｓｒ２ＭｇＳｉ２Ｏ７：Ｍｎ４＋、ＳｒＭｇＳｉ２Ｏ６：Ｍｎ４＋、Ｍｇ２ＳｉＯ４：Ｍｎ２＋、ＢａＭｇ６Ｔｉ６Ｏ１９：Ｍｎ４＋、Ｍｇ２ＴｉＯ４：Ｍｎ４＋、Ｌｉ２ＴｉＯ３：Ｍｎ４＋、ＣａＡｌ１２Ｏ１９：Ｍｎ４＋、ＺｎＡｌ２Ｏ４：Ｍｎ２＋、ＬｉＡｌＯ２：Ｆｅ３＋、ＬｉＡｌ５Ｏ８：Ｆｅ３＋、ＮａＡｌＳｉＯ４：Ｆｅ３＋、ＭｇＯ：Ｆｅ３＋、Ｍｇ８Ｇｅ２Ｏ１１Ｆ２：Ｍｎ４＋、ＣａＧａ２Ｓ４：Ｍｎ２＋、Ｇｄ３Ｇａ５Ｏ１２：Ｃｒ３＋、Ｇｄ３Ｇａ５Ｏ１２：Ｃｒ３＋，Ｃｅ３＋、（Ｃａ，Ｂａ，Ｓｒ）ＭｇＳｉ２Ｏ６：Ｅｕ２＋，Ｍｎ２＋、（Ｃａ，Ｂａ，Ｓｒ）２ＭｇＳｉ２Ｏ７：Ｅｕ２＋，Ｍｎ２＋、（Ｃａ，Ｂａ，Ｓｒ）３ＭｇＳｉ２Ｏ８：Ｅｕ２＋，Ｍｎ２＋、ＺｎＳ、ＩｎＰ／ＺｎＳ、ＣｕＩｎＳ２、ＣｕＩｎＳｅ２、ＣｕＩｎＳ２／ＺｎＳおよび炭素量子ドットからなる群から選択される少なくとも１である、
態様１〜７のいずれか１に記載の農業組成物。
【００８７】
態様９：アジュバント、分散剤、界面活性剤、殺菌剤、抗菌剤、および抗真菌剤からなる群から選択される少なくとも１をさらに含む、態様１〜８のいずれか１に記載の農業組成物。
【００８８】
態様１０：態様１〜９のいずれか１に記載の農業組成物を製造するための方法であって、
少なくとも１の蛍光体をベース組成物中へ添加することを含み、
ベース組成物が、少なくとも１の溶媒を含み、
溶媒が、水および有機溶媒の群から選択される少なくとも１を含み、および
好ましくは、有機溶媒が、アルコール溶媒およびエーテル溶媒の群から選択される少なくとも１を含む、前記方法。
態様１１：ベース組成物が、駆除剤および肥料からなる群から選択される少なくとも１である、態様１０に記載の農業組成物を製造するための方法。
【００８９】
態様１２：態様１〜１１のいずれか１に記載の農業組成物を、植物の葉の表面へ適用することを含む方法。
態様１３：態様１２〜１６のいずれか１に記載の方法を適用することによって、１以上の植物の光合成を生じさせる、または、強化させるための方法。
態様１４：植物の表面に適用される農業組成物の平均量が、表面の０．０００５〜０．１ｍＬ／ｃｍ２である、態様１３に記載の１以上の植物の光合成を生じさせる、または、強化させるための方法。
【００９０】
態様１５：農業組成物が、噴霧する、水をかける、滴下する、浸漬する、被覆する、またはこれらの組み合わせによって、植物の表面へ適用される、態様１３または１４に記載の１以上の植物の光合成を生じさせる、または、強化させるための方法。
態様１６：農業組成物が、植物の生長期の間の１以上の回数適用される、態様１３〜１５のいずれか１に記載の１以上の植物の光合成を生じさせるかまたは強化させるための方法。
【００９１】
下記の合成例および実施例は、本発明の説明を提供するが、本発明の範囲を限定することは意図されない。
【００９２】
実施例
合成例１：Ａｌ２Ｏ３：Ｃｒ３＋の合成
Ａｌ２Ｏ３：Ｃｒ３＋蛍光体の前駆体を、共沈法によって合成する。硝酸アルミニウム九水和物および硝酸クロム（ＩＩＩ）九水和物の原材料を、０．９９：０．０１の化学量論モル比で、脱イオン水中で溶解する。ＮＨ４ＨＣＯ３を沈殿剤として混合塩化物溶液へ添加し、混合物を２ｈ、６０℃で撹拌する。その結果として得られた溶液を、１２ｈ、９５℃で乾燥し、次いで前駆体の調製を完了する。得られた前駆体を、大気中で３ｈ、１３００℃で焼成によって酸化する。その結果として得られた材料の構造を確認するために、ＸＲＤ測定を、Ｘ線回折装置（RIGAKU RAD-RC）を使用して実施する。フォトルミネセンス（ＰＬ）スペクトルを、室温で分光光度計（JASCO FP-6500）を使用して測定する。
Ａｌ２Ｏ３：Ｃｒ３＋の吸収ピーク波長は、４１０〜４３０ｎｍおよび５５０〜５７０ｎｍであり、発光ピーク波長は、６８０〜７００ｎｍの範囲においてであり、Ａｌ２Ｏ３：Ｃｒ３＋からの発光の半値全幅（これ以降、「ＦＷＨＭ」）は、３０ｎｍ以下である。
【００９３】
実施例１：組成物１
１０ｍＬの展着剤（Approach BI、Trade mark、Kao Corp.）を、１０Ｌの水中に添加し、撹拌する。合成例１のＡｌ２Ｏ３：Ｃｒ３＋蛍光体を、１．０質量％濃度（１．０質量％）になるように、その結果得られた溶液へ添加する。
【００９４】
実施例２：植物生長試験１
水耕栽培系ＵＨ−ＣＢ０１Ｇ１（UING Corp.）を、系の最上部に白色ＬＥＤ光源を備えて準備する。系を、部屋の内側に設置する。
光条件は、下記である。光合成光量子束密度（ＰＰＦＤ）は、２００μｍｏｌ・ｍ-２・ｓ-１である。６：００ａｍに点灯し、２２：００に消灯する（１６ｈ／日の光）。図１において示すように、自然光が植物に到達するのを遮断するために、黒いシートを設置して系を覆う。シートは、例として水をかけることや評価の必要性がない限り、閉じられる。
この試験の間、十分な水を植物下で維持してそれらの根を覆う。温度を室温、およそ２５℃に制御する。
レタスの４種子を実施例群１としてこの系に播種する。比較例群１として、４種子をこの系に播種する。
【００９５】
組成物１を、播種日から１日目、８日目、１６日目に１０回噴霧することによって、実施例群１上におよそ一様に噴霧する。１０回の噴霧体積は、およそ８ｍＬである。播種日から２３日目の葉の重量を下記のとおり評価する。１植物の全ての葉を分離する。植物の他の部分（例として、茎、根）は、この評価のために使用されない。すぐに、１植物の葉の新鮮重量を量る。葉を、２４ｈを超えて、８５℃で、デシケーター中で乾燥させる。次いで、１植物の葉の乾燥重量を量る。実施例群１中の４植物の平均を、下記の表１において記載する。同じ手順を行って、比較例群１を評価する。
【００９６】
【表１】
2020528486.tif 000002
【００９７】
この試験は、実施例の植物が比較例のものよりも生長していることを示している。
【００９８】
実施例３および４：組成物２および３
組成物２および３を、Ａｌ２Ｏ３：Ｃｒ３＋蛍光体濃度を０．２５質量％および０．５０質量％に変更することを伴って、実施例１と同じに調製する。
【００９９】
実施例５：植物生長試験２
下記の実験を、自然光（太陽光）下で、温室において実行する。温室は、日本の鳥取県に位置する。開始日は、４月中である。
テンニンギクの８種子（播種の３８日後）を土壌中に播種する。その後、正常な水まきを、水まき缶によって、全ての種子および土壌上に１回／１日実行する。
播種の１０日後、組成物１（実施例１、１．０質量％）を４回の噴霧によって２種子に噴霧する。４回の噴霧体積は、およそ４ｍＬである。同じ手順を、組成物２（実施例３、０．２５質量％）を２種子上に噴霧することを伴って行う。同じ手順を、組成物３（実施例４、０．５０質量％）を２種子に噴霧することを伴って行う。
図２は、播種の５７日後のそれらの植物を示す。
【０１００】
この試験は、実施例の植物が比較例のものよりも生長していることを示す。１．０質量％噴霧した群が播種の５７日後に開花した。生長は、高濃度組成物によって促進される。および、濃度依存性がこの試験において確認される。
【０１０１】
合成例２：Ｍｇ２ＴｉＯ４：Ｍｎ４＋の合成
Ｍｇ２ＴｉＯ４：Ｍｎ４＋蛍光体の前駆体を、固相反応によって合成する。酸化マグネシウム、酸化チタンおよび酸化マンガンの原材料を、２．０００：０．９９９：０．００１の化学量論モル比で調製する。これらの化学物質を乳鉢中に入れ、３０分、乳棒によって混合する。その結果物を、大気中、３ｈ、１０００℃で焼成によって酸化させる。その結果得られた材料の構造を確認するために、ＸＲＤ測定を、Ｘ線回折装置（RIGAKU RAD-RC）を使用して実施する。フォトルミネセンス（ＰＬ）スペクトルを、室温で分光光度計（JASCO FP-6500）を使用して測定する。
Ｍｇ２ＴｉＯ４：Ｍｎ４＋の吸収ピーク波長は、３００〜３４０ｎｍおよび４６０〜５２０ｎｍであり、発光ピーク波長は、６５０〜６７０ｎｍの範囲においてであり、Ｍｇ２ＴｉＯ４：Ｍｎ４からの発光のＦＷＨＭは、６０ｎｍ以下である。
【０１０２】
実施例６：組成物４
組成物４を、Ａｌ２Ｏ３：Ｃｒ３＋（合成例１）からＭｇ２ＴｉＯ４：Ｍｎ４＋（合成例２）へ変更することを伴って、実施例１と同じに調製する。
【０１０３】
実施例７：植物生長試験３
同じ試験を、組成物１から組成物４へ変更することを伴って、実施例群２と同じに行う。
組成物１〜４を使用せずに、比較例群２を並行して生長させる。
播種日から２３日目に葉の重量を、上記の実施例２に記載する同じ手順のとおりに評価する。結果を表２に示す。
【０１０４】
【表２】
2020528486.tif 000003
【０１０５】
この試験は、実施例の植物が比較例のものよりも生長していることを示している。
【０１０６】
実施例８：植物生長試験４
下記の実験を、自然光（太陽光）下で、温室において実行する。１２のコマツナ（小松菜）を土壌中に播種する。６種子は、実施例群３（組成物４を噴霧）であり、他の６つの種子は、比較例群３（水を噴霧）である。
播種の１日後、組成物４を１０回噴霧することによって実施例群３（６種子）上に噴霧する。１０回の噴霧体積は、およそ８ｍＬである。播種の１日後、水を１０回噴霧することによって比較例群３（６種子）上に噴霧する。１０回の噴霧体積は、およそ８ｍＬである。
同じ手順を、播種日の８日、１６日、２１日および２８日後に行う。播種日から３５日目の葉の重量を、上記の実施例２において記載する同じ手順のとおり評価する。結果を下記の表３に示す。
【０１０７】
【表３】
2020528486.tif 000004
【０１０８】
この試験は、実施例の植物が比較例のものよりも生長していることを示している。
【０１０９】
合成例３：Ｙ２ＭｇＴｉＯ６：Ｍｎ４＋の合成
蛍光体前駆体を、従来の錯体重合法によって合成する。酸化イットリウム、酸化マグネシウム、酸化チタンおよび酸化マンガンの原材料を、２．０００：１．０００：０．９９９：０．００１の化学量論モル比で調製する。これらの化学物質を乳鉢に入れ、３０分、乳棒によって混合する。その結果得られた材料を、大気中、６ｈ、１５００℃で燃焼させることによって酸化させる。
その結果得られた材料の構造を確認するために、ＸＲＤ測定を、Ｘ線回折装置（RIGAKU RAD-RC）を使用して実施する。
フォトルミネセンス（ＰＬ）スペクトルを、室温で分光光度計（JASCO FP-6500）を使用して測定する。
Ｙ２ＭｇＴｉＯ６：Ｍｎ４＋の吸収ピーク波長は、３００〜３４０ｎｍおよび３２０〜４９０ｎｍであり、発光ピーク波長は、７００ｎｍの範囲においてである。
【０１１０】
実施例９：組成物５
組成物５を、Ａｌ２Ｏ３：Ｃｒ３＋（合成例１）からＹ２ＭｇＴｉＯ６：Ｍｎ４＋（合成例３）へ変更することを伴って、実施例１と同じに調製する。
【０１１１】
実施例１０：植物生長試験５
下記の実験を、自然光（太陽光）下、温室において実行する。１２のダイコン種子を土壌中に播種する。６種子は、実施例群４（組成物５を噴霧）であり、他の６種子は比較例群４（水を噴霧）である。
播種の１日後、組成物４を１０回噴霧することによって実施例群３（６種子）上に噴霧する。１０回の噴霧体積は、およそ８ｍＬである。播種の１日後、水を１０回噴霧することによって比較例群３（６種子）上に噴霧する。１０回の噴霧体積は、およそ８ｍＬである。
同じ手順を、播種日の８日および１６日後に行う。播種日から２３日目の根の重量を、上記の実施例２において記載する同じ手順のとおり評価する。この例においては、葉ではなく根を、処置し、評価する。結果を、下記の表４に示す。
【０１１２】
【表４】
2020528486.tif 000005
【０１１３】
この試験は、実施例の植物が比較例のものよりも生長していることを示す。
【０１１４】
合成例４：Ｂａ２ＹＴａＯ６：Ｍｎ４＋の合成
本例は、１ｍｏｌ％のＭｎ濃度をもつ蛍光体Ｂａ２ＹＴａＯ６：Ｍｎ４＋の合成を指す。蛍光体を、出発物質としてＢａ２ＣＯ３、Ｙ２Ｏ３、Ｔａ２Ｏ５およびＭｎＯ２を使用して従来の固相反応法に従って調製する。これらの化学物質をそれらの化学量論比に従って混合し、瑪瑙乳鉢中でアセトンと混合する。その結果として得られた粉末を１０ＭＰａでペレット化し、アルミナ容器中へ置き、大気の存在中、６ｈ、１４００℃で加熱する。冷却後、残留物を特徴付けのために十分に研削する。構造の確認のために、ＸＲＤ測定を、Ｘ線回折装置を使用して実施する。フォトルミネセンス（ＰＬ）スペクトルを、室温で分光光度計を使用して行う。ＸＲＤパターンは、産生物の主相がＢａ２ＹＴａＯ６からなることを証明している。フォトルミネセンス励起スペクトルは、３００〜４００ｎｍのＵＶ領域を示し、一方で、発光スペクトルは、６３０〜７１０ｎｍの深赤領域を呈する。励起および発光スペクトルを、図３において提供する。
Ｂａ２ＹＴａＯ６：Ｍｎ４＋の吸収ピーク波長は、３１０〜３４０ｎｍであり、発光ピーク波長は、６８０〜７００ｎｍの範囲においてである。
【０１１５】
合成例５：ＮａＬａＭｇＷＯ６：Ｍｎ４＋の合成
本例は、１ｍｏｌ％のＭｎ濃度をもつ蛍光体ＮａＬａＭｇＷＯ６：Ｍｎ４＋の合成を指す。蛍光体を、出発物質としてＮａ２ＣＯ３、Ｌａ２Ｏ３、ＭｇＯ、ＷＯ３およびＭｎＯ２を使用して、従来の固相反応法に従って調製する。Ｌａ２Ｏ３を、大気の存在中で、１０ｈ、１２００℃で予熱する。化学物質を、それらの化学量論比に従って混合し、瑪瑙乳鉢中でアセトンと混合する。その結果得られた粉末を１０ＭＰａでペレット化し、アルミナ容器中へ置き、大気の存在中、６ｈ、１３００℃で加熱する。冷却後、残留物を特徴付けのために十分に研削する。構造の確認のために、ＸＲＤ測定を、Ｘ線回折装置を使用して実施する。フォトルミネセンス（ＰＬ）スペクトルを、室温で、分光光度計を使用して行う。ＸＲＤパターンは、産生物の主相がＮａＬａＭｇＷＯ６からなることを証明している。フォトルミネセンス励起スペクトルは、３００〜４００ｎｍのＵＶ領域を示し、一方で、発光スペクトルは、６６０〜７５０ｎｍの深赤領域を呈する。励起および発光スペクトルを、図４において提供する。
ＮａＬａＭｇＷＯ６：Ｍｎ４＋吸収ピーク波長は、３１０〜３３０ｎｍであり、発光ピーク波長は、６９０〜７２０ｎｍの範囲においてである。
【０１１６】
実施例１１：植物生長試験６
植物生長に関する蛍光体の効果を評価するために、水耕栽培植物系を使用する試験を実行する。２種の水性溶液を調製し、一方は１ｗｔ．％ ＮａＬａＭｇＷＯ６：Ｍｎ４＋蛍光体（合成例５）を含み、もう一方は蛍光体を含まない。試験を、ヤングレタスおよびルッコラ植物および十分な水を含む箱の最頂部にある白色ＬＥＤを使用して、ＵＩＮＧ Ｃｏｒｐの水耕栽培系を用いて実施する。溶液を、試験系列の第１日目および８日目に噴霧する。１６日後、蛍光体溶液で処理した植物は、対照に対して高さにおいて１０％増加を示す。
【０１１７】
合成例６：Ｓｉ５Ｐ６Ｏ２５：Ｍｎ４＋の合成
本例は、０．５ｍｏｌ％のＭｎ濃度をもつ蛍光体Ｓｉ５Ｐ６Ｏ２５：Ｍｎ４＋の調製を指す。蛍光体を、出発物質としてＳｉＯ２、ＮＨ４Ｈ２ＰＯ４およびＭｎＯ２を使用する従来の固相反応法に従って調製する。化学物質をそれらの化学量論比に従って混合し、瑪瑙乳鉢中でアセトンと混合する。その結果得られた粉末を１０ＭＰａでペレット化し、アルミナ容器中へ置き、６ｈ、３００℃で予熱する。予熱した粉末を研削し、１０ＭＰａでペレット化し、アルミナ容器中へ再び置き、大気の存在中、さらなる１２時間、１０００℃で加熱する。冷却後、残留物を特徴付けのために十分に研削する。構造の確認のために、ＸＲＤ測定を、Ｘ線回折装置を使用して行う。フォトルミネセンス（ＰＬ）スペクトルを、室温で分光光度計を使用して行う。ＸＲＤパターンは、産生物の主相がＳｉ５Ｐ６Ｏ２５からなることを証明している。フォトルミネセンス励起スペクトルは、３００ｎｍ〜４００ｎｍのＵＶ領域を示し、一方で、発光スペクトルは、６７０〜６９０ｎｍの範囲における深赤領域を呈する。励起および発光スペクトルを、図５に提供する。
【０１１８】
実施例１２：植物生長試験７
植物生長に関する蛍光体の効果を評価するために、水耕栽培植物系を使用する試験を実行する。２種の水性溶液を調製し、一方は１ｗｔ．％Ｓｉ５Ｐ６Ｏ２５：Ｍｎ４＋蛍光体（合成例６）を含み、もう一方は蛍光体を含まない。試験を、ヤングレタスおよびルッコラ植物および十分な水を含む箱の最頂部にある白色ＬＥＤを使用して、ＵＩＮＧ Ｃｏｒｐの水耕栽培系を用いて実施する。溶液を、試験系列の第１日目および８日目に噴霧する。１６日後、蛍光体溶液を用いて処理した植物は、対照に対して高さにおいて１０％増加を示す。
【０１１９】
合成例７：ＣａＭｇＳｉ２Ｏ６：Ｅｕ２＋、Ｍｎ２＋の合成
ＣａＭｇＳｉ２Ｏ６：Ｅｕ２＋、Ｍｎ２＋の蛍光体前駆体を、従来の共沈法によって合成する。ＣａＣｌ２・２Ｈ２Ｏ（０．０２００ｍｏｌ、Merck）、ＳｉＯ２（０．０５ｍｏｌ、Merck）、ＥｕＣｌ３・６Ｈ２Ｏ（０．００５０ｍｏｌ、Auer-Remy）、ＭｎＣｌ２・４Ｈ２Ｏ（０．００５０ｍｏｌ、Merck）、およびＭｇＣｌ２・４Ｈ２Ｏ（０．０２００ｍｏｌ、Merck）を、脱イオン水中で溶解する。ＮＨ４ＨＣＯ３（０．５ｍｏｌ、Merck）を、脱イオン水中で個別に溶解する。２種の水性溶液を、脱イオン水中へ同時に撹拌する。あわせた溶液を９０℃で加熱し、乾燥状態まで蒸発させる。次いで、残留物を、酸化雰囲気下で４時間、１０００℃でアニールし、その結果得られる酸化材料を、還元雰囲気下で４時間、１０００℃でアニールする。
その結果得られる材料の構造を確認するために、ＸＲＤ検定を、Ｘ線回折装置（RIGAKU RAD-RC）を使用して実施する。フォトルミネセンス（ＰＬ）スペクトルを、室温で、分光光度計（JASCO FP-6500）を使用して測定する。ＣａＭｇＳｉ２Ｏ６：Ｅｕ２＋、Ｍｎ２＋の発光ピーク波長は、５７０〜６００ｎｍおよび６７０〜７１０ｎｍである。
【０１２０】
実施例１３：植物生長試験８
植物生長に関する蛍光体の効果を評価するために、温室における自然光下での試験を実行する。４種の水性溶液を調製し、３種の各々は０．２５質量％、０．５０質量％、１．００質量％Ａｌ２Ｏ３：Ｃｒ３＋蛍光体（合成例１）を含み、もう１種は蛍光体を含まない（対照、０質量％）。播種の２週間後、カブラキキョウの４種子を土壌中に播種する。播種の４週間後、各溶液を植物へ噴霧する。噴霧の８週間後、各種子の高さを評価する。対照（０質量％で処理した植物）に対して、０．２５質量％、０．５０質量％および１．００質量％で処理した各植物は、高さにおいて１６％、２４％および３５％増加している。
【０１２１】
実施例１４：植物生長試験９
植物生長に関する蛍光体の効果を評価するために、温室における自然光下での試験を実行する。２種の水性溶液を調製し、一方は１．００質量％Ａｌ２Ｏ３：Ｃｒ３＋蛍光体（合成例１）を含み、もう一方は蛍光体を含まない（対照、０質量％）。播種の２週間後、Rudbeckia Toto（商標）を土壌中に播種する。播種の４週間後、各溶液を植物へ噴霧する。噴霧の８週間後、各種子の高さを評価する。対照（０質量％で処理した植物）に対して、１．００質量％で処理した植物は、高さにおいて２９％増加を示す。
【０１２２】
実施例１５：植物生長試験１０
植物生長に関する蛍光体の効果を評価するために、温室における自然光下での試験を実行する。これらの試験を、日本の神奈川県において７月から実行する。３種の水性溶液を調製し、２種は各々１．００質量％Ａｌ２Ｏ３：Ｃｒ３＋蛍光体（合成例１）および１．００質量％Ｙ２ＭｇＴｉＯ６：Ｍｎ４＋蛍光体（合成例３）を含み、もう１種は蛍光体を含まない（対照、０質量％）。播種の２週間後、コマツナ（小松菜）の種子を土壌中に播種し、噴霧によって各溶液で処理する。次いで１３日後、２回目の噴霧を実行する。２回目の噴霧の１４日後、３回目の噴霧を実行する。３回目の噴霧の７日後（９月中）、コマツナの葉を収穫する。
葉の長さおよび幅を測定する。それらの平均を、下記の図６に示す。
【０１２３】
実施例１６：植物生長試験１１
植物生長に関する蛍光体の蛍光体の効果を評価するために、温室における自然光下での試験を実行する。これらの試験を、日本の神奈川県において７月から実行する。２種の水性溶液を調製し、一方は１．００質量％Ｍｇ２ＴｉＯ４：Ｍｎ４＋蛍光体（合成例２）を含み、もう一方は蛍光体を含まない（対照、０質量％）。播種の２０日後、エダマメ（ダイズ）の種子を土壌中に播種し、噴霧によって各溶液で処理する。次いで２１日後、２回目の噴霧を実行する。２回目の噴霧の１４日後（９月中）、エダマメの殻を収穫する。
殻の新鮮重量を測定する。それらの平均を、下記の図７に示す。
【０１２４】
実施例１７：植物生長試験１２
植物生長に関する蛍光体の効果を評価するために、実験室におけるＬＥＤ光下での試験を実行する。光条件は、各日において、８時間のＬＥＤ白色光ＰＰＦＤ：１５０、１６時間の暗闇である。３種の水性溶液を調製し、２種の各々は１．００質量％Ａｌ２Ｏ３：Ｃｒ３＋蛍光体（合成例１）およびＭｇ２ＴｉＯ４：Ｍｎ４＋蛍光体（合成例２）を含み、もう１種は蛍光体を含まない（対照、０質量％）。播種の２週間後、シロイヌナズナの種子を、回／１週の頻度で噴霧することによって蛍光体溶液で処理する。下記の図８に示すとおり、蛍光体処理は、播種から開花が始まるまでの生長期間（日）を変化させる。開花が始まる時期に、各種子の葉の数を下記の図９に示すとおり計上し、各種子を収穫し、下記の図１０に示すとおり新鮮重量を測定する。各数値は、各群の平均のものである。
蛍光体処理は、シロイヌナズナの開花までの生長期間をわずかに増加させる。また、蛍光体処理は、シロイヌナズナの葉の数および新鮮重量を増加させる。
【０１２５】
合成例８：Ｃａ１４Ａｌ１０Ｚｎ６Ｏ３５：Ｍｎ４＋の合成
Ｃａ１４Ａｌ１０Ｚｎ６Ｏ３５：Ｍｎ４＋の前駆体を、固相反応によって合成する。酸化カルシウム、酸化アルミニウム、酸化亜鉛および酸化マンガンの原材料を、１４．０００：９．８５０：６．０００：０．０１５の化学量論モル比で調製する。化学物質を乳鉢に入れ、３０分間、乳棒によって混合する。その結果得られた材料を、大気中、６ｈ、１２００℃で燃焼することによって酸化させる。その結果得られた材料の構造を確認するために、ＸＲＤ測定を、Ｘ線回折装置（RIGAKU RAD-RC）を使用して実施する。フォトルミネセンス（ＰＬ）スペクトルを、室温で分光光度計（JASCO FP-6500）を使用して測定する。吸収ピーク波長は、２８０〜３４０ｎｍおよび４３０〜４８０ｎｍの範囲においてである。発光ピーク波長は、６９０〜７４０ｎｍの範囲においてである。
【図１】
2020528486.tif 000006
【図２】
2020528486.tif 000007
【図３】
2020528486.tif 000008
【図４】
2020528486.tif 000009
【図５】
2020528486.tif 000010
【図６】
2020528486.tif 000011
【図７】
2020528486.tif 000012
【図８】
2020528486.tif 000013
【図９】
2020528486.tif 000014
【図１０】
2020528486.tif 000015
【国際調査報告】
2020528486.tif 000016
2020528486.tif 000017
2020528486.tif 000018
2020528486.tif 000019